(57)【特許請求の範囲】
【請求項１】
一般式［Ｉ］：
【化１】
0005970670.tif 000055
（式中、Ｒ１はイミダゾリウムＣ１−Ｃ３アルキル基、グアニジウムＣ１−Ｃ３アルキル基、アンモニウムＣ１−Ｃ４アルキル基から選ばれる官能基を意味する。Ｍは、３価Ｆｅ、２価Ｆｅ、２価Ｃｏ、２価Ｍｎ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは３又は４の整数を意味する。ｎ１は３０〜９０の整数を意味し、ｄは３０〜９０の整数を意味する。）で表されることを特徴とするポリアミノ酸型強磁性有機磁性流体。
【請求項２】
一般式［ＩＩ］：
【化２】
0005970670.tif 000056
（式中、Ｒ２は水素原子又はＣ１−Ｃ３のアルキル基を意味し、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味する。ｎは、３又は４の整数を意味し、ｎ２は、１０〜２０００の整数を意味し、ｅは１０〜２０００の整数を意味する。）で表されることを特徴とする鎖状ポリアミン型強磁性有機磁性流体。
【請求項３】
一般式［ＩＩＩ］：
【化３】
0005970670.tif 000057
（式中、Ｒ３は水素原子又はＣ１−Ｃ３のアルキル基を意味し、Ｒ４は水素原子又はＣ１−Ｃ３のアルキル基を意味する。Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味し、ｎ３は３０〜１３００の整数を意味し、ｆは３０〜１３００の整数を意味する。）で表されることを特徴とする環状ポリアミンおよび環状ポリ４級アンモニウム型強磁性有機磁性流体。
【請求項４】
一般式［ＩＶ］：
【化４】
0005970670.tif 000058
（式中、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味する。ｎは、３又は４の整数を意味し、ｎ４は０〜４の整数を意味する。）で表されることを特徴とするアミノ糖型強磁性有機磁性流体。
【請求項５】
一般式［Ｖ］：
【化５】
0005970670.tif 000059
（式中、Ｒ５は水素原子又はＣ１−Ｃ３のアルキル基を意味し、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味し、ｎ５は、０〜４の整数を意味する。）で表されることを特徴とするアミノ多価アルコール型強磁性有機磁性流体。
【請求項６】
一般式［ＶＩ］：
【化６】
0005970670.tif 000060
（式中、Ｒ６は水素原子又はメチル基又はエチル基を意味し、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、４〜６の整数を意味し、ｎ６は、２〜８の整数を意味し、ｘは、０又は１の整数を意味する。）で表されることを特徴とするオリゴアミン型強磁性有機磁性流体。
【請求項７】
一般式［ＶＩＩ］：
【化７】
0005970670.tif 000061
（式中、Ｒｐは水素原子又はＣ１−Ｃ３のアルキル基を意味し、Ｒｑ、Ｒｒ、Ｒｓは、それぞれＲｐと同義であるが、Ｒｐ、Ｒｑ、Ｒｒ、Ｒｓは、それぞれが同一でも異なっていてもよい。Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味する。）で表されることを特徴とする尿素化合物型強磁性有機磁性流体。
【請求項８】
磁性金属塩ＭＸｎ（Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは、３又は４の整数を意味する。）とポリアミノ酸のハロゲン化水素酸塩又は鎖状ポリアミンのハロゲン化水素酸塩又は環状ポリアミンのハロゲン化水素酸塩又は環状ポリ４級アンモニウム塩又はアミノ糖のハロゲン化水素酸塩又はアミノ多価アルコールのハロゲン化水素酸塩又はオリゴアミンのハロゲン化水素酸塩又は尿素化合物のハロゲン化水素酸塩をそれぞれ反応させることで請求項１〜７に示した一般式［Ｉ］〜［ＶＩＩ］から選ばれる強磁性有機磁性流体を製造する方法。
【請求項９】
ネオジウム磁石を用いた磁性の評価試験における請求項１〜７に示した一般式［Ｉ］〜［ＶＩＩ］から選ばれる強磁性有機磁性流体の使用。
【請求項１０】
ネオジウム磁石を用いた軟組織中の誘導実験における請求項１〜７に示した一般式［Ｉ］〜［ＶＩＩ］から選ばれる強磁性有機磁性流体の使用。
【請求項１１】
導電率の測定実験における請求項１〜７に示した一般式［Ｉ］〜［ＶＩＩ］から選ばれる強磁性有機磁性流体の使用。
【発明の詳細な説明】
【技術分野】
【０００１】  この発明は新規な強磁性有機磁性流体に関するものである。更に詳細には、この発明は新規な強磁性有機磁性流体、その製造方法および強磁性を確認するための評価試験に関するものである。さらに、これらの新規な強磁性有機磁性流体の利用として、ネオジウム磁石を用いた軟組織中の誘導実験、導電性の確認に関するものである。
【背景技術】
【０００２】
0005970670.tif 000002
液体と呼ばれ、比較的低粘性の液体である。このイオン液体は、その特性から有機合成化学の分野では反応溶媒としての利用（例えば、イオン液体を反応溶媒として用いた時、溶質はイオンのみに溶媒和されるため、水や通常の溶媒を用いた場合とは全く異なった環境下で反応が進行する。）が検討され、これまでにフリーデルクラフト反応、ディールスアルダー反応、鈴木−宮浦カップリング反応、ウィッティヒ反応、金属触媒を利用した不斉合成反応に利用され、その有用性が報告されている（非特許文献１；非特許文献２；非特許文献３；非特許文献４；非特許文献５；非特許文献６）。
また導電性が高く不揮発性、不燃性であるため二次電池や色素増感型太陽電池の電解質などとしての利用が検討されている。一方、浜口らは近年、新しいイオン液体として１−ブチル−３−メチルイミダゾリウムテトラクロロフェラートについて報告している（Ｓ．Ｈａｙａｓｈｉ，Ｈ．Ｈａｍａｇｕｃｈｉ，Ｃｈｅｍ．Ｌｅｔｔ．，３３，１５９０（２００４）。このイオン液体は磁性を有しており、磁石に引き寄せられる。従来から知られている磁性流体はマグネタイトなどの強磁性体の超微粒子を液体に分散させた流体で、一般に、媒体となる液体・強磁性体の超微粒子・強磁性体の超微粒子を安定に分散させるための界面活性剤から構成される複合材料である。磁性流体は液体でありながら磁石に引き寄せられるという特異な性質を有しており、この性質の特徴が多方面で活用されている。例えば、回転軸のシール、振動系のダンパー、傾斜センサー、角度センサーなどが挙げられ、その利用分野は拡大している。しかし、磁石に引き寄せられるのは、磁性流体に分散している強磁性体の超微粒子であり、そのため磁場の基で偏析することが知られている。また、溶媒の蒸発などの問題を有している。浜口らが開発した１−ブチル−３−メチルイミダザリウムテトラクロロフェラートは、これらの問題を克服した新しい磁性流体として多方面での応用が期待されている。
【先行技術文献】
【非特許文献】
【０００３】
【非特許文献１】Ｔ．Ｗｅｌｔｏｎ，Ｃｈｅｍ．Ｒｅｖ．，１９９９，９９，２０７１［ＤＯＩ］
【非特許文献２】Ｊ．Ｄ．Ｈｏｌｂｒｅｙ，Ｋ．Ｒ．Ｓｅｄｄｏｎ，Ｃｌｅａｍ  ＰＲＯＤ．Ｐｒｏｃ．，１９９９，１，２２３
【非特許文献３】Ｐ．Ｗａｓｓｅｒｓｃｈｅｉｄ，Ｗ．Ｋｅｉｍ，Ａｎｇｅｗ．Ｃｈｅｍ．Ｉｎｔ．Ｅｄ．，２０００，３９，３７７２［ＤＯＩ］
【非特許文献４】北爪智哉。ファインケミカル，２００１，３０（１７），５；２００１，３０（１８），１５
【非特許文献５】Ｒ．Ｓｈｅｌｄｏｎ，Ｃｈｅｍ．Ｃｏｍｍｕｎ．，２００１，２３９９［ＤＯＩ］
【非特許文献６】Ｄ．Ｚｈａｏ，Ｍ．Ｗｕ，Ｙ．Ｋｏｕ，Ｅ．Ｍｉｎ，Ｃａｔａｌ．Ｔｏｄａｙ，２００２，７４，１５７［ＤＯＩ］
【発明の概要】
【発明が解決しようとする課題】
【０００４】  従来の磁性流体および浜口らが開発した１−ブチル−３−メチルイミダゾリウムテトラクロロフェラート（暗褐色）は、光を通過させることができないため、可視光の透過性に優れた透明の磁性流体が求められている。また、１−ブチル−３−メチルイミダゾリウムテトラクロロフェラートおよび、有機オニウムカチオンとテトラハロゲノジスプロサートからなる可視光の透過性に優れた無色透明のジスプロシウム誘導体（特開２００７−１３１６０８）は、磁石に引き寄せられる程度の磁性は有するものの、重力に逆らってまで磁石に着く磁性は有しておらず、その磁性は、未だ小さいままである。実用性を考慮する時、その磁性そのものを強くすることが最も求められている。
そこで、本発明者は、鋭意研究の結果、本発明を完成させた。
従って、本発明は、新しい強磁性有機磁性流体の合成方法と利用方法を提供することを目的としている。
【課題を解決するための手段】
【０００５】  かかる目的を達成するために、この発明は一般式［Ｉ］、［ＩＩ］、［ＩＩＩ］、［ＩＶ］、［Ｖ］、［ＶＩ］および［ＶＩＩ］で表される強磁性有機磁性流体を簡便な操作で高収率で提供することができる。【０００６】  また、この発明は上記目的を達成するために、下記一般式［ＶＩＩＩ］で表される磁性金属塩を、下記一般式［Ｉａ］で表されるポリアミノ酸のハロゲン化水素酸塩に反応させて一般式［Ｉ］で表されるポリアミノ酸型強磁性有機磁性流体を簡単に、効率的に、大量に、かつ、安価に製造することができるという利点がある。また、下記一般式［ＶＩＩＩ］で表される磁性金属塩を、下記一般式［ＩＩａ］で表される鎖状ポリアミンのハロゲン化水素酸塩に反応させて、一般式［ＩＩ］で表される鎖状ポリアミン型強磁性有機磁性流体を簡単に、効率的に、大量に、かつ、安価に製造することができるという利点がある。また、下記一般式［ＶＩＩＩ］で表される磁性金属塩を、下記一般式［ＩＩＩａ］で表される環状ポリアミンのハロゲン化水素酸塩又は環状ポリ４級アンモニウム塩に反応させて、一般式［ＩＩＩ］で表される環状ポリアミンおよび環状ポリ４級アンモニウム型強磁性有機磁性流体を簡単に、効率的に、大量に、かつ、安価に製造することができるという利点がある。また、下記一般式［ＶＩＩＩ］で表される磁性金属塩を、下記一般式［ＩＶａ］で表されるアミノ糖のハロゲン化水素酸塩に反応させて、一般式［ＩＶ］で表されるアミノ糖型強磁性有機磁性流体を簡単に、効率的に、大量に、かつ、安価に製造することができるという利点がある。また、下記一般式［ＶＩＩＩ］で表される磁性金属塩を、下記一般式［Ｖａ］で表されるアミノ多価アルコールのハロゲン化水素酸塩に反応させて、一般式［Ｖ］で表されるアミノ多価アルコール型強磁性有機磁性流体を簡単に、効率的に、大量に、かつ、安価に製造することができるという利点がある。また、下記一般式［ＶＩＩＩ］で表される磁性金属塩を、下記一般式［ＶＩａ］で表されるオリゴアミンのハロゲン化水素酸塩に反応させて、一般式［ＶＩ］で表されるオリゴアミン型強磁性有機磁性流体を簡単に、効率的に、大量に、かつ、安価に製造することができるという利点がある。また、下記一般式［ＶＩＩＩ］で表される磁性金属塩を、下記一般式［ＶＩＩａ］で表される尿素化合物のハロゲン化水素酸塩に反応させて、一般式［ＶＩＩ］で表される尿素化合物型強磁性有機磁性流体を簡単に、効率的に、大量に、かつ、安価に製造することができるという利点がある。【０００７】  さらに本発明において、一般式［ＸＩＩ］で表される磁性金属塩中の金属が、２価Ｆｅ、２価Ｍｎ、３価Ｄｙを用いた場合は、一般式［Ｉ］、［ＩＩ］、［ＩＩＩ］、［ＩＶ］、［Ｖ］、［ＶＩ］および［ＶＩＩ］で表される強磁性有機磁性流体は、すべて可視光の透過率に優れた透明の磁性流体であり、かつ、重力に逆らってまで磁石に着く強磁性の磁性流体である。また、磁性金属塩中の金属が、３価Ｆｅ、２価Ｃｏを用いた場合は、一般式［Ｉ］、［ＩＩ］、［ＩＩＩ］、［ＩＶ］、［Ｖ］、［ＶＩ］および［ＶＩＩ］で表される強磁性有機磁性流体は、着色しているものの、その磁性は極めて強く、容易に重力に逆らって磁石に着く、強磁性の磁性流体である。さらに、磁性金属塩中の金属が３価Ｎｄ、３価Ｓｍを用いた場合は、上記金属を用いた場合より磁性は小さいが、一般式［Ｉ］、［ＩＩ］、［ＩＩＩ］、［ＩＶ］、［Ｖ］、［ＶＩ］および［ＶＩＩ］で表される有機磁性流体は、すべて可視光の透過率に優れた透明の磁性流体である。【０００８】  一般式［Ｉ］、［ＩＩ］、［ＩＩＩ］、［ＩＶ］、［Ｖ］、［ＶＩ］および［ＶＩＩ］で表される有機磁性流体は、すべて寒天およびラードなどの難組織中を移動することができ、かつ、ネオジウム磁石により誘導することが可能である。
一般式［Ｉ］、［ＩＩ］、［ＩＩＩ］、［ＩＶ］、［Ｖ］、［ＶＩ］および［ＶＩＩ］で表される有機磁性流体は、すべてイオン性であることから、電気を通す性質を有している。このため導電性材料として利用することが可能である。
【図面の簡単な説明】
【０００９】
【図１】一般式［Ｉ］で表される有機磁性流体の磁性の評価試験（１）
【図２】一般式［ＩＩ］で表される有機磁性流体の磁性の評価試験（１）
【図３】一般式［ＩＩＩ］で表される有機磁性流体の磁性の評価試験（１）
【図４】一般式［ＩＶ］で表される有機磁性流体の磁性の評価試験（１）
【図５】一般式［Ｖ］で表される有機磁性流体の磁性の評価試験（１）
【図６】一般式［ＶＩ］で表される有機磁性流体の磁性の評価試験（１）
【図７】一般式［ＶＩＩ］で表される有機磁性流体の磁性の評価試験（１）
【図８】一般式［Ｉ］で表される有機磁性流体の磁性の評価試験（２）
【図９】一般式［ＩＩ］で表される有機磁性流体の磁性の評価試験（２）
【図１０】一般式［ＩＩＩ］で表される有機磁性流体の磁性の評価試験（２）
【図１１】一般式［ＩＶ］で表される有機磁性流体の磁性の評価試験（２）
【図１２】一般式［Ｖ］で表される有機磁性流体の磁性の評価試験（２）
【図１３】一般式［ＶＩ］で表される有機磁性流体の磁性の評価試験（２）
【図１４】一般式［ＶＩＩ］で表される有機磁性流体の磁性の評価試験（２）
【図１５】一般式［Ｉ］〜［ＶＩＩ］で表される有機磁性流体の磁性の評価試験（３）
【図１６】一般式［Ｉ］〜［ＶＩＩ］で表される有機磁性流体の磁性の評価試験（４）
【図１７】一般式［Ｉ］〜［ＶＩＩ］で表される有機磁性流体の磁性の評価試験（５）
【図１８】一般式［Ｉ］〜［ＶＩＩ］で表される有機磁性流体のネオジウム磁石による軟組織中の誘導実験（１）
【図１９】一般式［Ｉ］〜［ＶＩＩ］で表される有機磁性流体のネオジウム磁石による軟組織中の誘導実験（２）
【図２０】一般式［Ｉ］〜［ＶＩＩ］で表される有機磁性流体の導電率の測定
【発明の実施の態様】
【００１０】  この発明に係る強磁性有機磁性流体について説明する。
まず初めに、一般式［ＶＩＩＩ］で表される磁性金属塩および一般式［Ｉａ］で表されるポリアミノ酸のハロゲン化水素酸塩、一般式［ＩＩａ］で表される鎖状ポリアミンのハロゲン化水素酸塩、一般式［ＩＩＩａ］で表される環状ポリアミンのハロゲン化水素酸塩および環状ポリ４級アンモニウム塩、一般式［ＩＶａ］で表されるアミノ糖のハロゲン化水素酸塩、一般式［Ｖａ］で表されるアミノ多価アルコールのハロゲン化水素酸塩、一般式［ＶＩａ］で表されるオリゴアミンのハロゲン化水素酸塩、一般式［ＶＩＩａ］で表される尿素化合物のハロゲン化水素酸塩について説明する。
【００１１】一般式［ＶＩＩＩ］で表される磁性金属塩は、
【化８】
0005970670.tif 000003
（式中、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘはフッ素原子、塩素原子、臭素原子、ヨウ素原子から選ばれるハロゲン原子を意味し、ｎ０は２又は３の整数を意味する。）で表される。
【００１２】  一般式［Ｉａ］で表されるポリアミノ酸のハロゲン化水素酸塩は、
【化９】
0005970670.tif 000004
（式中、Ｒ１はイミダゾリウムＣ１−Ｃ３アルキル基、グアニジウムＣ１−Ｃ３アルキル基、アンモニウムＣ１−Ｃ４アルキル基から選ばれる官能基を意味する。Ｘはフッ素原子、塩素原子、臭素原子、ヨウ素原子から選ばれるハロゲン原子を意味し、ｎ１は３０〜９０の整数を意味し、α３は３０〜９０の整数を意味する。）で表される。
【００１３】  一般式［ＩＩａ］で表される鎖状ポリアミンのハロゲン化水素酸塩は、
【化１０】
0005970670.tif 000005
（式中、Ｒ２は水素原子又はＣ１−Ｃ３のアルキル基を意味し、Ｘはフッ素原子、塩素原子、臭素原子、ヨウ素原子から選ばれるハロゲン原子を意味する。ｎ２は、１０〜２０００の整数を意味し、α４は１０〜２０００の整数を意味する。）で表される。
【００１４】一般式［ＩＩＩａ］で表される環状ポリアミンのハロゲン化水素酸塩および環状ポリ４級アンモニウム塩は、
【化１１】
0005970670.tif 000006
（式中、Ｒ３は水素原子又はＣ１−Ｃ３のアルキル基を意味し、Ｒ４は水素原子又はＣ１−Ｃ３のアルキル基を意味する。Ｘは、フッ素原子、塩素原子、臭素原子、ヨウ素原子などから選ばれるハロゲン原子を意味し、ｎ３は３０〜１３００の整数を意味し、α５は３０〜１３００の整数を意味する。）で表される。
【００１５】一般式［ＩＶａ］で表されるアミノ糖のハロゲン化水素酸塩は、
【化１２】
0005970670.tif 000007
（式中、Ｘはフッ素原子、塩素原子、臭素原子、ヨウ素原子から選ばれるハロゲン原子を意味し、ｎ４は０〜４の整数を意味する。）で表される。
【００１６】一般式［Ｖａ］で表されるアミノ多価アルコールのハロゲン化水素酸塩は、
【化１３】
0005970670.tif 000008
（式中、Ｒ５は水素原子又はＣ１−Ｃ３のアルキル基を意味し、Ｘはフッ素原子、塩素原子、臭素原子、ヨウ素原子から選ばれるハロゲン原子を意味し、ｎ５は０〜４の整数を意味する。）で表される。
【００１７】一般式［ＶＩａ］で表されるオリゴアミンのハロゲン化水素酸塩は、
【化１４】
0005970670.tif 000009
（式中、Ｒ６は水素原子又はメチル基又はエチル基を意味し、Ｘはフッ素原子、塩素原子、臭素原子、ヨウ素原子から選ばれるハロゲン原子を意味し、ｎ６は２〜８の整数を意味し、ｘは０又は１の整数を意味し、α６は４〜６の整数を意味する。）で表される。
【００１８】一般式［ＶＩＩａ］で表される尿素化合物のハロゲン化水素酸塩は、
【化１５】
0005970670.tif 000010
（式中、Ｒｐは水素原子又はＣ１−Ｃ３のアルキル基を意味し、Ｒｑ、Ｒｒ、Ｒｓは、それぞれＲｐと同義であるが、Ｒｐ、Ｒｑ、Ｒｒ、Ｒｓは、それぞれが同一でも異なっていてもよい。Ｘはフッ素原子、塩素原子、臭素原子、ヨウ素原子から選ばれるハロゲン原子を意味する。）で表される。
【００１９】  尚、一般式［Ｉａ］で表されるポリアミノ酸のハロゲン化水素酸塩、一般式［ＩＩａ］で表される鎖状ポリアミンのハロゲン化水素酸塩、一般式［ＩＩＩａ］で表される環状ポリアミンのハロゲン化水素酸塩、一般式［ＩＶａ］で表されるアミノ糖のハロゲン化水素酸塩、一般式［Ｖａ］で表されるアミノ多価アルコールのハロゲン化水素酸塩、一般式［ＶＩａ］で表されるオリゴアミンのハロゲン化水素酸塩および一般式［ＶＩＩａ］で表される尿素化合物のハロゲン化水素酸塩の製造は、
相当する一般式［Ｉｂ］で表されるポリアミノ酸又は、
【００２０】
【化１６】
0005970670.tif 000011
（式中、Ｒ１およびｎ１は、一般式［Ｉａ］と同義である。）
相当する一般式［ＩＩｂ］で表される鎖状ポリアミン又は、
【００２１】
【化１７】
0005970670.tif 000012
（式中、Ｒ２およびｎ２は、一般式［ＩＩａ］と同義である。）
相当する一般式［ＩＩＩｂ］で表される環状ポリアミン又は、
【００２２】
【化１８】
0005970670.tif 000013
（式中、Ｒ３およびｎ３は、一般式［ＩＩＩａ］と同義である。）
相当する一般式［ＩＶｂ］で表されるアミノ糖又は、
【００２３】
【化１９】
0005970670.tif 000014
（式中、ｎ４は、一般式［ＩＶａ］と同義である。）
相当する一般式［Ｖｂ］で表されるアミノ多価アルコール又は、
【００２４】
【化２０】
0005970670.tif 000015
（式中、Ｒ５およびｎ５は、一般式［Ｖａ］と同義である。）
相当する一般式［ＶＩｂ］で表されるオリゴアミン又は、
【００２５】
【化２１】
0005970670.tif 000016
（式中、Ｒ６、ｎ６およびｘは、一般式［ＶＩａ］と同義である。）
相当する一般式［ＶＩｂ］で表される尿素化合物は、
【００２６】
【化２２】
0005970670.tif 000017
（式中、Ｒｐ、Ｒｑ、Ｒｒ、Ｒｓは、一般式［ＶＩＩａ］と同義である。）を、それぞれハロゲン化水素酸（ＨＸ）と中和反応させることで簡単に合成することができる。
【００２７】  次に強磁性有機磁性流体［Ｉ］〜［ＶＩＩ］について説明する。
ポリアミノ酸型強磁性有機磁性流体は、一般式［Ｉ］：
【化１】
0005970670.tif 000018
（式中、Ｒ１について、イミダゾリウムＣ１−Ｃ３アルキル基とは、（１Ｈ−イミダゾリウム−４−イル）メチル基、１−（１Ｈ−イミダゾリウム−４−イル）−１−エチル基、２−（１Ｈ−イミダゾリウム−４−イル）−１−エチル基、１−（１Ｈ−イミダゾリウム−４−イル）−１−プロピル基、２−（１Ｈ−イミダゾリウム−４−イル）−１−プロピル基、３−（１Ｈ−イミダゾリウム−４−イル）−１−プロピル基を意味し、グアニジウムＣ１−Ｃ３アルキル基とは、グアニジウムメチル基、２−グアニジウム−１−エチル基、１−グアニジウム−１−エチル基、３−グアニジウム−１−プロピル基、２−グアニジウム−１−プロピル基、１−グアニジウム−１−プロピル基から選ばれる官能基を意味し、アンモニウムＣ１−Ｃ４アルキル基とは、アンモニウムメチル基、２−アンモニウム−１−エチル基、１−アンモニウム−１−エチル基、３−アンモニウム−１−プロピル基、２−アンモニウム−１−プロピル基、１−アンモニウム−１−プロピル基、４−アンモニウム−１−ブチル基、３−アンモニウム−１−ブチル基、２−アンモニウム−１−ブチル基、１−アンモニウム−１−ブチル基から選ばれる官能基を意味する。Ｍは、３価Ｆｅ、２価Ｆｅ、２価Ｃｏ、２価Ｍｎ、３価Ｎｄ、３価Ｓｍから選ばれる磁性金属イオンを意味し、Ｘは、フッ素原子、塩素原子、臭素原子、ヨウ素原子から選ばれるハロゲン原子を意味し、ｎは３又は４の整数を意味する。ｎ１は３０〜９０の整数を意味し、ｄは３０〜９０の整数を意味する。）で表されることを特徴とする。
【００２８】  鎖状ポリアミン型強磁性有機磁性流体は、一般式［ＩＩ］：
【化２】
0005970670.tif 000019
（式中、Ｒ２は水素原子又はＣ１−Ｃ３のアルキル基を意味し、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘはフッ素原子、塩素原子、臭素原子、ヨウ素原子から選ばれるハロゲン原子を意味する。ｎは３又は４の整数を意味し、ｎ２は１０〜２０００の整数を意味し、ｅは１０〜２０００の整数を意味する。）で表されることを特徴とする。
【００２９】環状ポリアミン及び環状ポリ４級アンモニウム型強磁性有機磁性流体は、一般式［ＶＩＩ］：
【化３】
0005970670.tif 000020
（式中、Ｒ３は水素原子又はＣ１−Ｃ３のアルキル基を意味し、Ｒ４は水素原子又はＣ１−Ｃ３のアルキル基を意味する。Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘはフッ素原子、塩素原子、臭素原子、ヨウ素原子から選ばれるハロゲン原子を意味し、ｎは３又は４の整数を意味し、ｎ３は３０〜１３００の整数を意味し、ｆは３０〜１３００の整数を意味する。）で表されることを特徴とする。
【００３０】  アミノ糖型強磁性有機磁性流体は、一般式［ＩＶ］：
【化４】
0005970670.tif 000021
（式中、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘはフッ素原子、塩素原子、臭素原子、ヨウ素原子から選ばれるハロゲン原子を意味する。ｎは３又は４の整数を意味し、ｎ４は０〜４の整数を意味する。）で表されることを特徴とする。
【００３１】  アミノ多価アルコール型強磁性有機磁性流体は、一般式［Ｖ］：
【化５】
0005970670.tif 000022
（式中、Ｒ５は水素原子又はＣ１−Ｃ３のアルキル基を意味し、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘはフッ素原子、塩素原子、臭素原子、ヨウ素原子から選ばれるハロゲン原子を意味し、ｎは３又は４の整数を意味し、ｎ５は０〜４の整数を意味する。）で表されることを特徴とする。
【００３２】  オリゴアミン型強磁性有機磁性流体は、一般式［ＶＩ］：
【化６】
0005970670.tif 000023
（式中、Ｒ６は水素原子又はメチル基又はエチル基を意味し、Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘはフッ素原子、塩素原子、臭素原子、ヨウ素原子から選ばれるハロゲン原子を意味し、ｎは４〜６の整数を意味し、ｎ６は２〜８の整数を意味し、ｘは０又は１の整数を意味する。）で表されることを特徴とする。
【００３３】  尿素化合物型強磁性有機磁性流体は、一般式［ＶＩＩ］：
【化７】
0005970670.tif 000024
（式中、Ｒｐは水素原子又はＣ１−Ｃ３のアルキル基を意味し、Ｒｑ、Ｒｒ、Ｒｓは、それぞれＲｐと同義であるが、Ｒｐ、Ｒｑ、Ｒｒ、Ｒｓは、それぞれが同一でも異なっていてもよい。Ｍは３価Ｆｅ、２価Ｆｅ、２価Ｃｏ、２価Ｍｎ、３価Ｄｙ、３価Ｎｄ、３価Ｓｍから選ばれる磁性金属イオンを意味し、Ｘはフッ素原子、塩素原子、臭素原子、ヨウ素原子から選ばれるハロゲン原子を意味し、ｎは３又は４の整数を意味する。）で表されることを特徴とする。
【００３４】  尚、本明細書中において、ｎはノルマル、ｓｅｃは第二級、ｔｅｒｔは第三級、Ｍｅはメチル基、Ｅｔはエチル基、Ｐｒはプロピル基、Ｂｕはブチル基、Ｐｈはフェニル基を表す。
【００３５】  次に一般式［Ｉ］、［ＩＩ］、［ＩＩＩ］、［ＩＶ］、［Ｖ］、［ＶＩ］及び［ＶＩＩ］で表される強磁性有機磁性流体の製造方法について説明する。
一般式［Ｉ］で表されるポリアミノ酸型強磁性有機磁性流体は、一般式［Ｉａ］で表わされるポリアミノ酸のハロゲン化水素酸塩（例えば、ポリＬ−リジンフッ化水素酸塩、ポリＬ−リジン塩酸塩、ポリＬ−リジン臭化水素酸塩、ポリＬ−リジンヨウ化水素酸塩、ポリＤ−リジンフッ化水素酸塩、ポリＤ−リジン塩酸塩、ポリＤＬ−リジンフッ化水素酸塩、ポリＤＬ−リジン塩酸塩、ポリＤＬ−リジン臭化水素酸塩、ポリＤＬ−リジンヨウ化水素酸塩、ポリＬ−オルニチンフッ化水素酸塩、ポリＬ−オルニチン塩酸塩、ポリＬ−オルニチン臭化水素酸塩、ポリＬ−オルニチンヨウ化水素酸塩、ポリＤ−オルニチンフッ化水素酸塩、ポリＤ−オルニチン塩酸塩、ポリＤ−オルニチン臭化水素酸塩、ポリＤ−オルニチンヨウ化水素酸塩、ポリＤＬ−オルニチンフッ化水素酸塩、ポリＤＬ−オルニチン塩酸塩、ポリＤＬ−オルニチン臭化水素酸塩、ポリＤＬ−オルニチンヨウ化水素酸塩、ポリＬ−ヒスチジンフッ化水素酸塩、ポリＬ−ヒスチジン塩酸塩、ポリＬ−ヒスチジン臭化水素酸塩、ポリＬ−ヒスチジンヨウ化水素酸塩、ポリＤ−ヒスチジンフッ化水素酸塩、ポリＤ−ヒスチジン塩酸塩、ポリＤ−ヒスチジン臭化水素酸塩、ポリＤ−ヒスチジンヨウ化水素酸塩、ポリＤＬ−ヒスチジンフッ化水素酸塩、ポリＤＬ−ヒスチジン塩酸塩、ポリＤＬ−ヒスチジン臭化水素酸塩、ポリＤＬ−ヒスチジンヨウ化水素酸塩、ポリＬ−アルギニンフッ化水素酸塩、ポリＬ−アルギニン塩酸塩、ポリＬ−アルギニン臭化水素酸塩、ポリＬ−アルギニンヨウ化水素酸塩、ポリＤ−アルギニンフッ化水素酸塩、ポリＤ−アルギニン塩酸塩、ポリＤ−アルギニン臭化水素酸塩、ポリＤ−アルギニンヨウ化水素酸塩、ポリＤＬ−アルギニンフッ化水素酸塩、ポリＤＬ−アルギニン塩酸塩、ポリＤＬ−アルギニン臭化水素酸塩、ポリＤＬ−アルギニンヨウ化水素酸塩、ポリＬ−β−アミノアラニンフッ化水素酸塩、ポリＬ−β−アミノアラニン塩酸塩、ポリＬ−β−アミノアラニン臭化水素酸塩、ポリＬ−β−アミノアラニンヨウ化水素酸塩、ポリＤ−β−アミノアラニンフッ化水素酸塩、ポリＤ−β−アミノアラニン塩酸塩、ポリＤ−β−アミノアラニン臭化水素酸塩、ポリＤ−β−アミノアラニンヨウ化水素酸塩、ポリＤＬ−β−アミノアラニンフッ化水素酸塩、ポリＤＬ−β−アミノアラニン塩酸塩、ポリＤＬ−β−アミノアラニン臭化水素酸塩、ポリＤＬ−β−アミノアラニンヨウ化水素酸塩、ポリＬ−γ−アミノブチリンフッ化水素酸塩、ポリＬ−γ−アミノブチリン塩酸塩、ポリＬ−γ−アミノブチリン臭化水素酸塩、ポリＬ−γ−アミノブチリンヨウ化水素酸塩、ポリＤ−γ−アミノブチリンフッ化水素酸塩、ポリＤ−γ−アミノブチリン塩酸塩、ポリＤ−γ−アミノブチリン臭化水素酸塩、ポリＤ−γ−アミノブチリンヨウ化水素酸塩、ポリＤＬ−γ−アミノブチリンフッ化水素酸塩、ポリＤＬ−γ−アミノブチリン塩酸塩、ポリＤＬ−γ−アミノブチリン臭化水素酸塩、ポリＤＬ−γ−アミノブチリンヨウ化水素酸塩、ポリＬ−ノルアルギニンフッ化水素酸塩、ポリＬ−ノルアルギニン塩酸塩、ポリＬ−ノルアルギニン臭化水素酸塩、ポリＬ−ノルアルギニンヨウ化水素酸塩、ポリＤ−ノルアルギニンフッ化水素酸塩、ポリＤ−ノルアルギニン塩酸塩、ポリＤ−ノルアルギニン臭化水素酸塩、ポリＤ−ノルアルギニンヨウ化水素酸塩、ポリＤＬ−ノルアルギニンフッ化水素酸塩、ポリＤＬ−ノルアルギニン塩酸塩、ポリＤＬ−ノルアルギニン臭化水素酸塩、ポリＤＬ−ノルアルギニンヨウ化水素酸塩、リＬ−ホモヒスチジンフッ化水素酸塩、ポリＬ−ホモヒスチジン塩酸塩、ポリＬ−ホモヒスチジン臭化水素酸塩、ポリＬ−ホモヒスチジンヨウ化水素酸塩、ポリＤ−ホモヒスチジンフッ化水素酸塩、ポリＤ−ホモヒスチジン塩酸塩、ポリＤ−ホモヒスチジン臭化水素酸塩、ポリＤ−ホモヒスチジンヨウ化水素酸塩、ポリＤＬ−ホモヒスチジンフッ化水素酸塩、ポリＤＬ−ホモヒスチジン塩酸塩、ポリＤＬ−ホモヒスチジン臭化水素酸塩、ポリＤＬ−ホモヒスチジンヨウ化水素酸塩）と一般式［ＶＩＩＩ］で表わされる磁性金属塩（ポリアミノ酸のハロゲン化水素酸塩の構造中、ハロゲン化水素酸塩の数に対応する当量数を用いて、例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００３６】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００３７】  また、一般式［Ｉ］で表わされるポリアミノ酸型強磁性有機磁性流体の一般合成法は［化Ｉ］に示すとおりである。
【化Ｉ】
0005970670.tif 000025
【００３８】  一般式［ＩＩ］で表わされる鎖状ポリアミン型強磁性有機磁性流体は、一般式［ＩＩａ］で表わされる鎖状ポリアミンのハロゲン化水素酸塩（例えば、ポリアリールアミンフッ化水素酸塩、ポリアリールアミン塩酸塩、ポリアリールアミン臭化水素酸塩、ポリアリールアミンヨウ化水素酸塩、ポリ１−ブテン−３−イルアミンフッ化水素酸塩、ポリ１−ブテン−３−イルアミン塩酸塩、ポリ１−ブテン−３−イルアミン臭化水素酸塩、ポリ１−ブテン−３−イルアミンヨウ化水素酸塩、ポリ１−ペンテン−３−イルアミンフッ化水素酸塩、ポリ１−ペンテン−３−イルアミン塩酸塩、ポリ１−ペンテン−３−イルアミン臭化水素酸塩、ポリ１−ペンテン−３−イルアミンヨウ化水素酸塩、ポリ１−ヘキセン−３−イルアミンフッ化水素酸塩、ポリ１−ヘキセン−３−イルアミン塩酸塩、ポリ１−ヘキセン−３−イルアミン臭化水素酸塩、ポリ１−ヘキセン−３−イルアミンヨウ化水素酸塩）と一般式［ＶＩＩＩ］で表わされる磁性金属塩（鎖状ポリアミンのハロゲン化水素酸塩の構造中、ハロゲン化水素酸塩の数に対応する当量数を用いて、例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化バルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００３９】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００４０】  また、一般式［ＩＩ］で表わされる鎖状ポリアミン型強磁性有機磁性流体の一般合成法は、［化ＩＩ］に示すとおりである。
【化ＩＩ】
0005970670.tif 000026
【００４１】また、一般式［ＩＩＩ］で表わされる環状ポリアミン型および環状ポリ４級アンモニウム型強磁性有機磁性流体は、一般式［ＩＩＩａ］で表わされる環状ポリアミンのハロゲン化水素酸塩および環状ポリ４級アンモニウム塩（例えば、ポリ（３，４−ジメチレンピロリジン）フッ化水素酸塩、ポリ（３，４−ジメチレンピロリジン）塩酸塩、ポリ（３，４−ジメチレンピロリジン）臭化水素酸塩、ポリ（３，４−ジメチレンピロリジン）ヨウ化水素酸塩、ポリ（３，４−ジメチレン−１−  メチルピロリジン）フッ化水素酸塩、ポリ（３，４−ジメチレン−１−  メチルピロリジン）塩酸塩、ポリ（３，４−ジメチレン−１−  メチルピロリジン）臭化水素酸塩、ポリ（３，４−ジメチレン−１−  メチルピロリジン）ヨウ化水素酸塩、ポリ（３，４−ジメチレン−１−  エチルピロリジン）フッ化水素酸塩、ポリ（３，４−ジメチレン−１−  エチルピロリジン）塩酸塩、ポリ（３，４−ジメチレン−１−  エチルピロリジン）臭化水素酸塩、ポリ（３，４−ジメチレン−１−  エチルピロリジン）ヨウ化水素酸塩、ポリ（３，４−ジメチレン−１−  ｎ−プロピルピロリジン）フッ化水素酸塩、ポリ（３，４−ジメチレン−１−  ｎ−プロピルピロリジン）塩酸塩、ポリ（３，４−ジメチレン−１−  ｎ−プロピルピロリジン）臭化水素酸塩、ポリ（３，４−ジメチレン−１−  ｎ−プロピルピロリジン）ヨウ化水素酸塩、ポリ（３，４−ジメチレン−１−  ｉ−プロピルピロリジン）フッ化水素酸塩、ポリ（３，４−ジメチレン−１−  ｉ−プロピルピロリジン）塩酸塩、ポリ（３，４−ジメチレン−１−  ｉ−プロピルピロリジン）臭化水素酸塩、ポリ（３，４−ジメチレン−１−  ｉ−プロピルピロリジン）ヨウ化水素酸塩およびポリ（３，４−ジメチレン−１，１−  ジメチルピロリジニウムフルオリド）、ポリ（３，４−ジメチレン−１，１−  ジメチルピロリジニウムクロリド）、ポリ（３，４−ジメレン−１，１−  ジメチルピロリジニウムブロミド）、ポリ（３，４−ジメチレン−１，１−  ジメチルピロリジニウムヨーダイド）、ポリ（３，４−ジメチレン−１，１−  ジエチルピロリジニウムフルオリド）、ポリ（３，４−ジメチレン−１，１−  ジエチルピロリジニウムクロリド）、ポリ（３，４−ジメチレン−１，１−  ジエチルピロリジニウムブロミド）、ポリ（３，４−ジメチレン−１，１−  ジエチルピロリジニウムヨーダイド）、ポリ（３，４−ジメチレン−１，１−  ジｎ−プロピルピロリジニウムフルオリド）、ポリ（３，４−ジメチレン−１，１−  ジｎ−プロピルピロリジニウムクロリド）、ポリ（３，４−ジメチレン−１，１−  ジｎ−プロピルピロリジニウムブロミド）、ポリ（３，４−ジメチレン−１，１−  ジｎ−プロピルピロリジニウムヨーダイド）、ポリ（３，４−ジメチレン−１，１−  ジｉ−プロピルピロリジニウムフルオリド）、ポリ（３，４−ジメチレン−１，１−  ジｉ−プロピルピロリジニウムクロリド）、ポリ（３，４−ジメチレン−１，１−  ジｉ−プロピルピロリジニウムブロミド）、ポリ（３，４−ジメチレン−１，１−  ジｉ−プロピルピロリジニウムヨーダイド））と一般式［ＶＩＩＩ］で表わされる磁性金属塩（環状ポリアミンのハロゲン化水素酸塩の��造中、ハロゲン化水素酸塩の数または環状ポリ４級アンモニウム塩のハロゲン化物イオンの数に対応する当量数を用いて、例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００４２】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００４３】  また、一般式［ＩＩＩ］で表わされる環状ポリアミン型および環状ポリ４級アンモニウム型強磁性有機磁性流体の一般合成法は［化ＩＩＩ］に示す。
【化ＩＩＩ】
0005970670.tif 000027
0005970670.tif 000028
【００４４】  また、一般式［ＩＶ］で表わされるアミノ糖型強磁性有機磁性流体は、一般式［ＩＶａ］で表わされるアミノ糖のハロゲン化水素酸塩（例えば、Ｄ−グルコサミンフッ化水素酸塩、Ｄ−グルコサミン塩酸塩、Ｄ−グルコサミン臭化水素酸塩、Ｄ−グルコサミンヨウ化水素酸塩、Ｌ−グルコサミンフッ化水素酸塩、Ｌ−グルコサミン塩酸塩、Ｌ−グルコサミン臭化水素酸塩、Ｌ−グルコサミンヨウ化水素酸塩、ＤＬ−グルコサミンフッ化水素酸塩、ＤＬ−グルコサミン塩酸塩、ＤＬ−グルコサミン臭化水素酸塩、ＤＬ−グルコサミンヨウ化水素酸塩、Ｄ−ガラクトサミンフッ化水素酸塩、Ｄ−ガラクトサミン塩酸塩、Ｄ−ガラクトサミン臭化水素酸塩、Ｄ−ガラクトサミンヨウ化水素酸塩、Ｌ−ガラクトサミンフッ化水素酸塩、Ｌ−ガラクトサミン塩酸塩、Ｌ−ガラクトサミン臭化水素酸塩、Ｌ−ガラクトサミンヨウ化水素酸塩、ＤＬ−ガラクトサミンフッ化水素酸塩、ＤＬ−ガラクトサミン塩酸塩、ＤＬ−ガラクトサミン臭化水素酸塩、ＤＬ−ガラクトサミンヨウ化水素酸塩、Ｄ−マンノサミンフッ化水素酸塩、Ｄ−マンノサミン塩酸塩、Ｄ−マンノサミン臭化水素酸塩、Ｄ−マンノサミンヨウ化水素酸塩、Ｌ−マンノサミンフッ化水素酸塩、Ｌ−マンノサミン塩酸塩、Ｌ−マンノサミン臭化水素酸塩、Ｌ−マンノサミンヨウ化水素酸塩、ＤＬ−マンノサミンフッ化水素酸塩、ＤＬ−マンノサミン塩酸塩、ＤＬ−マンノサミン臭化水素酸塩、ＤＬ−マンノサミンヨウ化水素酸塩、Ｄ−グロサミンフッ化水素酸塩、Ｄ−グロサミン塩酸塩、Ｄ−グロサミン臭化水素酸塩、Ｄ−グロサミンヨウ化水素酸塩、Ｌ−グロサミンフッ化水素酸塩、Ｌ−グロサミン塩酸塩、Ｌ−グロサミン臭化水素酸塩、Ｌ−グロサミンヨウ化水素酸塩、ＤＬ−グロサミンフッ化水素酸塩、ＤＬ−グロサミン塩酸塩、ＤＬ−グロサミン臭化水素酸塩、ＤＬ−グロサミンヨウ化水素酸塩、Ｄ−グリセロサミンフッ化水素酸塩、Ｄ−グリセロサミン塩酸塩、Ｄ−グリセロサミン臭化水素酸塩、Ｄ−グリセロサミンヨウ化水素酸塩、Ｌ−グリセロサミンフッ化水素酸塩、Ｌ−グリセロサミン塩酸塩、Ｌ−グリセロサミン臭化水素酸塩、Ｌ−グリセロサミンヨウ化水素酸塩、ＤＬ−グリセロサミンフッ化水素酸塩、ＤＬ−グリセロサミン塩酸塩、ＤＬ−グリセロサミン臭化水素酸塩、ＤＬ−グリセロサミンヨウ化水素酸塩、Ｄ−エリスロサミンフッ化水素酸塩、Ｄ−エリスロサミン塩酸塩、Ｄ−エリスロサミン臭化水素酸塩、Ｄ−エリスロサミンヨウ化水素酸塩、Ｌ−エリスロサミンフッ化水素酸塩、Ｌ−エリスロサミン塩酸塩、Ｌ−エリスロサミン臭化水素酸塩、Ｌ−エリスロサミンヨウ化水素酸塩、ＤＬ−エリスロサミンフッ化水素酸塩、ＤＬ−エリスロサミン塩酸塩、ＤＬ−エリスロサミン臭化水素酸塩、ＤＬ−エリスロサミンヨウ化水素酸塩、Ｄ−スレオサミンフッ化水素酸塩、Ｄ−スレオサミン塩酸塩、Ｄ−スレオサミン臭化水素酸塩、Ｄ−スレオサミンヨウ化水素酸塩、Ｌ−スレオサミンフッ化水素酸塩、Ｌ−スレオサミン塩酸塩、Ｌ−スレオサミン臭化水素酸塩、Ｌ−スレオサミンヨウ化水素酸塩、ＤＬ−スレオサミンフッ化水素酸塩、ＤＬ−スレオサミン塩酸塩、ＤＬ−スレオサミン臭化水素酸塩、ＤＬ−スレオサミンヨウ化水素酸塩、Ｄ−���ラビノサミンフッ化水素酸塩、Ｄ−アラビノサミン塩酸塩、Ｄ−アラビノサミン臭化水素酸塩、Ｄ−アラビノサミンヨウ化水素酸塩、Ｌ−アラビノサミンフッ化水素酸塩、Ｌ−アラビノサミン塩酸塩、Ｌ−アラビノサミン臭化水素酸塩、Ｌ−アラビノサミンヨウ化水素酸塩、ＤＬ−アラビノサミンフッ化水素酸塩、ＤＬ−アラビノサミン塩酸塩、ＤＬ−アラビノサミン臭化水素酸塩、ＤＬ−アラビノサミンヨウ化水素酸塩、Ｄ−キシロサミンフッ化水素酸塩、Ｄ−キシロサミン塩酸塩、Ｄ−キシロサミン臭化水素酸塩、Ｄ−キシロサミンヨウ化水素酸塩、Ｌ−キシロサミンフッ化水素酸塩、Ｌ−キシロサミン塩酸塩、Ｌ−キシロサミン臭化水素酸塩、Ｌ−キシロサミンヨウ化水素酸塩、ＤＬ−キシロサミンフッ化水素酸塩、ＤＬ−キシロサミン塩酸塩、ＤＬ−キシロサミン臭化水素酸塩、ＤＬ−キシロサミンヨウ化水素酸塩、Ｄ−リボサミンフッ化水素酸塩、Ｄ−リボサミン塩酸塩、Ｄ−リボサミン臭化水素酸塩、Ｄ−リボサミンヨウ化水素酸塩、Ｌ−リボサミンフッ化水素酸塩、Ｌ−リボサミン塩酸塩、Ｌ−リボサミン臭化水素酸塩、Ｌ−リボサミンヨウ化水素酸塩、ＤＬ−リボサミンフッ化水素酸塩、ＤＬ−リボサミン塩酸塩、ＤＬ−リボサミン臭化水素酸塩、ＤＬ−リボサミンヨウ化水素酸塩、Ｄ−リキソサミンフッ化水素酸塩、Ｄ−リキソサミン塩酸塩、Ｄ−リキソサミン臭化水素酸塩、Ｄ−リキソサミンヨウ化水素酸塩、Ｌ−リキソサミンフッ化水素酸塩、Ｌ−リキソサミン塩酸塩、Ｌ−リキソサミン臭化水素酸塩、Ｌ−リキソサミンヨウ化水素酸塩、ＤＬ−リキソサミンフッ化水素酸塩、ＤＬ−リキソサミン塩酸塩、ＤＬ−リキソサミン臭化水素酸塩、ＤＬ−リキソサミンヨウ化水素酸塩、Ｄ−グリセロ−Ｄ−ガラクトヘプトサミンフッ化水素酸塩、Ｄ−グリセロ−Ｄ−ガラクトヘプトサミン塩酸塩、Ｄ−グリセロ−Ｄ−ガラクトヘプトサミン臭化水素酸塩、Ｄ−グリセロ−Ｄ−ガラクトヘプトサミンヨウ化水素酸塩、Ｄ−グリセロ−Ｌ−ガラクトヘプトサミンフッ化水素酸塩、Ｄ−グリセロ−Ｌ−ガラクトヘプトサミン塩酸塩、Ｄ−グリセロ−Ｌ−ガラクトヘプトサミン臭化水素酸塩、Ｄ−グリセロ−Ｌ−ガラクトヘプトサミンヨウ化水素酸塩、Ｌ−グリセロ−Ｄ−ガラクトヘプトサミンフッ化水素酸塩、Ｌ−グリセロ−Ｄ−ガラクトヘプトサミン塩酸塩、Ｌ−グリセロ−Ｄ−ガラクトヘプトサミン臭化水素酸塩、Ｌ−グリセロ−Ｄ−ガラクトヘプトサミンヨウ化水素酸塩、Ｌ−グリセロ−Ｌ−ガラクトヘプトサミンフッ化水素酸塩、Ｌ−グリセロ−Ｌ−ガラクトヘプトサミン塩酸塩、Ｌ−グリセロ−Ｌ−ガラクトヘプトサミン臭化水素酸塩、Ｌ−グリセロ−Ｌ−ガラクトヘプトサミンヨウ化水素酸塩、Ｌ−グリセロ−Ｌ−ガラクトヘプトサミンフッ化水素酸塩、Ｌ−グリセロ−Ｌ−ガラクトヘプトサミン塩酸塩、Ｌ−グリセロ−Ｌ−ガラクトヘプトサミン臭化水素酸塩、Ｌ−グリセロ−Ｌ−ガラクトヘプトサミンヨウ化水素酸塩、ＤＬ−グリセロ−ＤＬ−ガラクトヘプトサミンフッ化水素酸塩、ＤＬ−グリセロ−ＤＬ−ガラクトヘプトサミン塩酸塩、ＤＬ−グリセロ−ＤＬ−ガラクトヘプトサミン臭化水素酸塩、ＤＬ−グリセロ−ＤＬ−ガラクトヘプトサミンヨウ化水素酸塩、Ｄ−グリセロ−Ｄ−マンノヘプトサミ���フッ化水素酸塩、Ｄ−グリセロ−Ｄ−マンノヘプトサミン塩酸塩、Ｄ−グリセロ−Ｄ−マンノヘプトサミン臭化水素酸塩、Ｄ−グリセロ−Ｄ−マンノヘプトサミンヨウ化水素酸塩、Ｄ−グリセロ−Ｌ−マンノヘプトサミンフッ化水素酸塩、Ｄ−グリセロ−Ｌ−マンノヘプトサミン塩酸塩、Ｄ−グリセロ−Ｌ−マンノヘプトサミン臭化水素酸塩、Ｄ−グリセロ−Ｌ−マンノヘプトサミンヨウ化水素酸塩、Ｌ−グリセロ−Ｄ−マンノヘプトサミンフッ化水素酸塩、Ｌ−グリセロ−Ｄ−マンノヘプトサミン塩酸塩、Ｌ−グリセロ−Ｄ−マンノヘプトサミン臭化水素酸塩、Ｌ−グリセロ−Ｄ−マンノヘプトサミンヨウ化水素酸塩、Ｌ−グリセロ−Ｌ−マンノヘプトサミンフッ化水素酸塩、Ｌ−グリセロ−Ｌ−マンノヘプトサミン塩酸塩、Ｌ−グリセロ−Ｌ−マンノヘプトサミン臭化水素酸塩、Ｌ−グリセロ−Ｌ−マンノヘプトサミンヨウ化水素酸塩、Ｌ−グリセロ−Ｌ−マンノヘプトサミンフッ化水素酸塩、Ｌ−グリセロ−Ｌ−マンノヘプトサミン塩酸塩、Ｌ−グリセロ−Ｌ−マンノヘプトサミン臭化水素酸塩、Ｌ−グリセロ−Ｌ−マンノヘプトサミンヨウ化水素酸塩、ＤＬ−グリセロ−ＤＬ−マンノヘプトサミンフッ化水素酸塩、ＤＬ−グリセロ−ＤＬ−マンノヘプトサミン塩酸塩、ＤＬ−グリセロ−ＤＬ−マンノヘプトサミン臭化水素酸塩、ＤＬ−グリセロ−ＤＬ−マンノヘプトサミンヨウ化水素酸塩、Ｄ−グリセロ−Ｄ−グルコヘプトサミンフッ化水素酸塩、Ｄ−グリセロ−Ｄ−グルコヘプトサミン塩酸塩、Ｄ−グリセロ−Ｄ−グルコヘプトサミン臭化水素酸塩、Ｄ−グリセロ−Ｄ−グルコヘプトサミンヨウ化水素酸塩、Ｄ−グリセロ−Ｌ−グルコヘプトサミンフッ化水素酸塩、Ｄ−グリセロ−Ｌ−グルコヘプトサミン塩酸塩、Ｄ−グリセロ−Ｌ−グルコヘプトサミン臭化水素酸塩、Ｄ−グリセロ−Ｌ−グルコヘプトサミンヨウ化水素酸塩、Ｌ−グリセロ−Ｄ−グルコヘプトサミンフッ化水素酸塩、Ｌ−グリセロ−Ｄ−グルコヘプトサミン塩酸塩、Ｌ−グリセロ−Ｄ−グルコヘプトサミン臭化水素酸塩、Ｌ−グリセロ−Ｄ−グルコヘプトサミンヨウ化水素酸塩、Ｌ−グリセロ−Ｌ−グルコヘプトサミンフッ化水素酸塩、Ｌ−グリセロ−Ｌ−グルコヘプトサミン塩酸塩、Ｌ−グリセロ−Ｌ−グルコヘプトサミン臭化水素酸塩、Ｌ−グリセロ−Ｌ−グルコヘプトサミンヨウ化水素酸塩、Ｌ−グリセロ−Ｌ−グルコヘプトサミンフッ化水素酸塩、Ｌ−グリセロ−Ｌ−グルコヘプトサミン塩酸塩、Ｌ−グリセロ−Ｌ−グルコヘプトサミン臭化水素酸塩、Ｌ−グリセロ−Ｌ−グルコヘプトサミンヨウ化水素酸塩、ＤＬ−グリセロ−ＤＬ−グルコヘプトサミンフッ化水素酸塩、ＤＬ−グリセロ−ＤＬ−グルコヘプトサミン塩酸塩、ＤＬ−グリセロ−ＤＬ−グルコヘプトサミン臭化水素酸塩、ＤＬ−グリセロ−ＤＬ−グルコヘプトサミンヨウ化水素酸塩）と一般式［ＸＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）���塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００４５】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００４６】  また、一般式［ＩＶ］で表わされるアミノ糖型強磁性有機磁性流体の一般合成法は、［化ＩＶ］に示すとおりである。
【化ＩＶ】
0005970670.tif 000029
【００４７】  また、一般式［Ｖ］で表わされるアミノ多価アルコール型強磁性有機磁性流体、は、一般式［Ｖａ］で表わされるアミノ多価アルコールのハロゲン化水素酸塩（例えば、１−アミノ−１−デオキシ−Ｄ−グリセロールフッ化水素酸塩、１−アミノ−１−デオキシ−Ｄ−グリセロール塩酸塩、１−アミノ−１−デオキシ−Ｄ−グリセロール臭化水素酸塩、１−アミノ−１−デオキシ−Ｄ−グリセロールヨウ化水素酸塩、１−アミノ−１−デオキシ−Ｌ−グリセロールフッ化水素酸塩、１−アミノ−１−デオキシ−Ｌ−グリセロール塩酸塩、１−アミノ−１−デオキシ−Ｌ−グリセロール臭化水素酸塩、１−アミノ−１−デオキシ−Ｌ−グリセロールヨウ化水素酸塩、１−アミノ−１−デオキシ−ＤＬ−グリセロールフッ化水素酸塩、１−アミノ−１−デオキシ−ＤＬ−グリセロール塩酸塩、１−アミノ−１−デオキシ−ＤＬ−グリセロール臭化水素酸塩、１−アミノ−１−デオキシ−ＤＬ−グリセロールヨウ化水素酸塩、１−メチルアミノ−１−デオキシ−Ｄ−グリセロールフッ化水素酸塩、１−メチルアミノ−１−デオキシ−Ｄ−グリセロール塩酸塩、１−メチルアミノ−１−デオキシ−Ｄ−グリセロール臭化水素酸塩、１−メチルアミノ−１−デオキシ−Ｄ−グリセロールヨウ化水素酸塩、１−メチルアミノ−１−デオキシ−Ｌ−グリセロールフッ化水素酸塩、１−メチルアミノ−１−デオキシ−Ｌ−グリセロール塩酸塩、１−メチルアミノ−１−デオキシ−Ｌ−グリセロール臭化水素酸塩、１−メチルアミノ−１−デオキシ−Ｌ−グリセロールヨウ化水素酸塩、１−メチルアミノ−１−デオキシ−ＤＬ−グリセロールフッ化水素酸塩、１−メチルアミノ−１−デオキシ−ＤＬ−グリセロール塩酸塩、１−メチルアミノ−１−デオキシ−ＤＬ−グリセロール臭化水素酸塩、１−メチルアミノ−１−デオキシ−ＤＬ−グリセロールヨウ化水素酸塩、１−アミノ−１−デオキシ−Ｄ−エリスリトールフッ化水素酸塩、１−アミノ−１−デオキシ−Ｄ−エリスリトール塩酸塩、１−アミノ−１−デオキシ−Ｄ−エリスリトール臭化水素酸塩、１−アミノ−１−デオキシ−Ｄ−エリスリトールヨウ化水素酸塩、１−アミノ−１−デオキシ−Ｌ−エリスリトールフッ化水素酸塩、１−アミノ−１−デオキシ−Ｌ−エリスリトール塩酸塩、１−アミノ−１−デオキシ−Ｌ−エリスリトール臭化水素酸塩、１−アミノ−１−デオキシ−Ｌ−エリスリトールヨウ化水素酸塩、１−アミノ−１−デオキシ−ＤＬ−エリスリトールフッ化水素酸塩、１−アミノ−１−デオキシ−ＤＬ−エリスリトール塩酸塩、１−アミノ−１−デオキシ−ＤＬ−エリスリトール臭化水素酸塩、１−アミノ−１−デオキシ−ＤＬ−エリスリトールヨウ化水素酸塩、１−メチルアミノ−１−デオキシ−Ｄ−エリスリトールフッ化水素酸塩、１−メチルアミノ−１−デオキシ−Ｄ−エリスリトール塩酸塩、１−メチルアミノ−１−デオキシ−Ｄ−エリスリトール臭化水素酸塩、１−メチルアミノ−１−デオキシ−Ｄ−エリスリトールヨウ化水素酸塩、１−メチルアミノ−１−デオキシ−Ｌ−エリスリトールフッ化水素酸塩、１−メチルアミノ−１−デオキシ−Ｌ−エリスリトール塩酸塩、１−メチルアミノ−１−デオキシ−Ｌ−エリスリトール臭化水素酸塩、１−���チルアミノ−１−デオキシ−Ｌ−エリスリトールヨウ化水素酸塩、１−メチルアミノ−１−デオキシ−ＤＬ−エリスリトールフッ化水素酸塩、１−メチルアミノ−１−デオキシ−ＤＬ−エリスリトール塩酸塩、１−メチルアミノ−１−デオキシ−ＤＬ−エリスリトール臭化水素酸塩、１−メチルアミノ−１−デオキシ−ＤＬ−エリスリトールヨウ化水素酸塩、１−アミノ−１−デオキシ−Ｄ−リビトールフッ化水素酸塩、１−アミノ−１−デオキシ−Ｄ−リビトール塩酸塩、１−アミノ−１−デオキシ−Ｄ−リビトール臭化水素酸塩、１−アミノ−１−デオキシ−Ｄ−リビトールヨウ化水素酸塩、１−アミノ−１−デオキシ−Ｌ−リビトールフッ化水素酸塩、１−アミノ−１−デオキシ−Ｌ−リビトール塩酸塩、１−アミノ−１−デオキシ−Ｌ−リビトール臭化水素酸塩、１−アミノ−１−デオキシ−Ｌ−リビトールヨウ化水素酸塩、１−アミノ−１−デオキシ−ＤＬ−リビトールフッ化水素酸塩、１−アミノ−１−デオキシ−ＤＬ−リビトール塩酸塩、１−アミノ−１−デオキシ−ＤＬ−リビトール臭化水素酸塩、１−アミノ−１−デオキシ−ＤＬ−リビトールヨウ化水素酸塩、１−メチルアミノ−１−デオキシ−Ｄ−リビトールフッ化水素酸塩、１−メチルアミノ−１−デオキシ−Ｄ−リビトール塩酸塩、１−メチルアミノ−１−デオキシ−Ｄ−リビトール臭化水素酸塩、１−メチルアミノ−１−デオキシ−Ｄ−リビトールヨウ化水素酸塩、１−メチルアミノ−１−デオキシ−Ｌ−リビトールフッ化水素酸塩、１−メチルアミノ−１−デオキシ−Ｌ−リビトール塩酸塩、１−メチルアミノ−１−デオキシ−Ｌ−リビトール臭化水素酸塩、１−メチルアミノ−１−デオキシ−Ｌ−リビトールヨウ化水素酸塩、１−メチルアミノ−１−デオキシ−ＤＬ−リビトールフッ化水素酸塩、１−メチルアミノ−１−デオキシ−ＤＬ−リビトール塩酸塩、１−メチルアミノ−１−デオキシ−ＤＬ−リビトール臭化水素酸塩、１−メチルアミノ−１−デオキシ−ＤＬ−リビトールヨウ化水素酸塩、１−アミノ−１−デオキシ−Ｄ−アラビトールフッ化水素酸塩、１−アミノ−１−デオキシ−Ｄ−アラビトール塩酸塩、１−アミノ−１−デオキシ−Ｄ−アラビト−ル臭化水素酸塩、１−アミノ−１−デオキシ−Ｄ−アラビトールヨウ化水素酸塩、１−アミノ−１−デオキシ−Ｌ−アラビトールフッ化水素酸塩、１−アミノ−１−デオキシ−Ｌ−アラビトール塩酸塩、１−アミノ−１−デオキシ−Ｌ−アラビトール臭化水素酸塩、１−アミノ−１−デオキシ−Ｌ−アラビトールヨウ化水素酸塩、１−アミノ−１−デオキシ−ＤＬ−アラビトールフッ化水素酸塩、１−アミノ−１−デオキシ−ＤＬ−アラビトール塩酸塩、１−アミノ−１−デオキシ−ＤＬ−アラビトール臭化水素酸塩、１−アミノ−１−デオキシ−ＤＬ−アラビトールヨウ化水素酸塩、１−メチルアミノ−１−デオキシ−Ｄ−アラビトールフッ化水素酸塩、１−メチルアミノ−１−デオキシ−Ｄ−アラビトール塩酸塩、１−メチルアミノ−１−デオキシ−Ｄ−アラビトール臭化水素酸塩、１−メチルアミノ−１−デオキシ−Ｄ−アラビトールヨウ化水素酸塩、１−メチルアミノ−１−デオキシ−Ｌ−アラビトールフッ化水素酸塩、１−メチル１−アミノ−１−デオキシ−Ｌ−アラビトー���塩酸塩、１−アミノ−１−デオキシ−Ｌ−アラビトール臭化水素酸塩、
１−アミノ−１−デオキシ−Ｌ−アラビトールヨウ化水素酸塩、１−アミノ−１−デオキシ−ＤＬ−アラビトールフッ化水素酸塩、１−アミノ−１−デオキシ−ＤＬ−アラビトール塩酸塩、１−アミノ−１−デオキシ−ＤＬ−アラビトール臭化水素酸塩、１−アミノ−１−デオキシ−ＤＬ−アラビトールヨウ化水素酸塩、１−メチルアミノ−１−デオキシ−Ｄ−アラビトールフッ化水素酸塩、１−メチルアミノ−１−デオキシ−Ｄ−アラビトール塩酸塩、１−メチルアミノ−１−デオキシ−Ｄ−アラビトール臭化水素酸塩、１−メチルアミノ−１−デオキシ−Ｄ−アラビトールヨウ化水素酸塩、１−メチルアミノ−１−デオキシ−Ｌ−アラビトールフッ化水素酸塩、１−メチルアミノ−１−デオキシ−Ｌ−アラビトール塩酸塩、１−メチルアミノ−１−デオキシ−Ｌ−アラビトール臭化水素酸塩、１−メチルアミノ−１−デオキシ−Ｌ−アラビトールヨウ化水素酸塩、１−メチルアミノ−１−デオキシ−ＤＬ−アラビトールフッ化水素酸塩、１−メチルアミノ−１−デオキシ−ＤＬ−アラビトール塩酸塩、１−メチルアミノ−１−デオキシ−ＤＬ−アラビトール臭化水素酸塩、１−メチルアミノ−１−デオキシ−ＤＬ−アラビトールヨウ化水素酸塩、１−アミノ−１−デオキシ−Ｄ−マンニトールフッ化水素酸塩、１−アミノ−１−デオキシ−Ｄ−マンニトール塩酸塩、１−アミノ−１−デオキシ−Ｄ−マンニトール臭化水素酸塩、１−アミノ−１−デオキシ−Ｄ−マンニトールヨウ化水素酸塩、１−アミノ−１−デオキシ−Ｌ−マンニトールフッ化水素酸塩、１−アミノ−１−デオキシ−Ｌ−マンニトール塩酸塩、１−アミノ−１−デオキシ−Ｌ−マンニトール臭化水素酸塩、１−アミノ−１−デオキシ−Ｌ−マンニトールヨウ化水素酸塩、１−アミノ−１−デオキシ−ＤＬ−マンニトールフッ化水素酸塩、１−アミノ−１−デオキシ−ＤＬ−マンニトール塩酸塩、１−アミノ−１−デオキシ−ＤＬ−マンニトール臭化水素酸塩、１−アミノ−１−デオキシ−ＤＬ−マンニトールヨウ化水素酸塩、１−メチルアミノ−１−デオキシ−Ｄ−マンニトールフッ化水素酸塩、１−メチルアミノ−１−デオキシ−Ｄ−マンニトール塩酸塩、１−メチルアミノ−１−デオキシ−Ｄ−マンニトール臭化水素酸塩、１−メチルアミノ−１−デオキシ−Ｄ−マンニトールヨウ化水素酸塩、１−メチルアミノ−１−デオキシ−Ｌ−マンニトールフッ化水素酸塩、１−メチルアミノ−１−デオキシ−Ｌ−マンニトール塩酸塩、１−メチルアミノ−１−デオキシ−Ｌ−マンニトール臭化水素酸塩、１−メチルアミノ−１−デオキシ−Ｌ−マンニトールヨウ化水素酸塩、１−メチルアミノ−１−デオキシ−ＤＬ−マンニトールフッ化水素酸塩、１−メチルアミノ−１−デオキシ−ＤＬ−マンニトール塩酸塩、１−メチルアミノ−１−デオキシ−ＤＬ−マンニトール臭化水素酸塩、１−メチルアミノ−１−デオキシ−ＤＬ−マンニトールヨウ化水素酸塩、Ｄ−グルカミンフッ化水素酸塩、Ｄ−グルカミン塩酸塩、Ｄ−グルカミン臭化水素酸塩、Ｄ−グルカミンヨウ化水素酸塩、Ｌ−グルカミンフッ化水素酸塩、Ｌ−グルカミン塩酸塩、Ｌ−グルカミン臭化水素酸塩、Ｌ−グルカミンヨウ化水素酸塩、ＤＬ−グルカミンフッ化水素酸塩、ＤＬ−グルカミン塩酸塩、ＤＬ−グルカミン臭化水素酸塩、ＤＬ−グルカミンヨウ化水素酸塩、Ｎ−メチル−Ｄ−グルカミンフッ化水素酸塩、Ｎ−メチル−Ｄ−グルカミン塩酸塩、Ｎ−メチル−Ｄ−グルカミン臭化水素酸塩、Ｎ−メチル−Ｄ−グルカミンヨウ化水素酸塩、Ｎ−メチル−Ｌ−グルカミンフッ化水素酸塩、Ｎ−メチル−Ｌ−グルカミン塩酸塩、Ｎ−メチル−Ｌ−グルカミン臭化水素酸塩、Ｎ−メチル−Ｌ−グルカミンヨウ化水素酸塩、Ｎ−メチル−ＤＬ−グルカミンフッ化水素酸塩、Ｎ−メチル−ＤＬ−グルカミン塩酸塩、Ｎ−メチル−ＤＬ−グルカミン臭化水素酸塩、Ｎ−メチル−ＤＬ−グルカミンヨウ化水素酸塩、１−アミノ−１−デオキシ−Ｄ−ガラクチトールフッ化水素酸塩、１−アミノ−１−デオキシ−Ｄ−ガラクチトール塩酸塩、１−アミノ−１−デオキシ−Ｄ−ガラクチトール臭化水素酸塩、１−アミノ−１−デオキシ−Ｄ−ガラクチトールヨウ化水素酸塩、１−アミノ−１−デオキシ−Ｌ−ガラクチトールフッ化水素酸塩、１−アミノ−１−デオキシ−Ｌ−ガラクチトール塩酸塩、１−アミノ−１−デオキシ−Ｌ−ガラクチトール臭化水素酸塩、１−アミノ−１−デオキシ−Ｌ−ガラクチトールヨウ化水素酸塩、１−アミノ−１−デオキシ−ＤＬ−ガラクチトールフッ化水素酸塩、１−アミノ−１−デオキシ−ＤＬ−ガラクチトール塩酸塩、１−アミノ−１−デオキシ−ＤＬ−ガラクチトール臭化水素酸塩、１−アミノ−１−デオキシ−ＤＬ−ガラクチトールヨウ化水素酸塩、１−メチルアミノ−１−デオキシ−Ｄ−ガラクチトールフッ化水素酸塩、１−メチルアミノ−１−デオキシ−Ｄ−ガラクチトール塩酸塩、１−メチルアミノ−１−デオキシ−Ｄ−ガラクチトール臭化水素酸塩、１−メチルアミノ−１−デオキシ−Ｄ−ガラクチトールヨウ化水素酸塩、１−メチルアミノ−１−デオキシ−Ｌ−ガラクチトールフッ化水素酸塩、１−メチルアミノ−１−デオキシ−Ｌ−ガラクチトール塩酸塩、１−メチルアミノ−１−デオキシ−Ｌ−ガラクチトール臭化水素酸塩、１−メチルアミノ−１−デオキシ−Ｌ−ガラクチトールヨウ化水素酸塩、１−メチルアミノ−１−デオキシ−ＤＬ−ガラクチトールフッ化水素酸塩、１−メチルアミノ−１−デオキシ−ＤＬ−ガラクチトール塩酸塩、１−メチルアミノ−１−デオキシ−ＤＬ−ガラクチトール臭化水素酸塩、１−メチルアミノ−１−デオキシ−ＤＬ−ガラクチトールヨウ化水素酸塩、１−アミノ−１−デオキシ−Ｄ−ボレミトールフッ化水素酸塩、１−アミノ−１−デオキシ−Ｄ−ボレミトール塩酸塩、１−アミノ−１−デオキシ−Ｄ−ボレミトール臭化水素酸塩、１−アミノ−１−デオキシ−Ｄ−ボレミトールヨウ化水素酸塩、１−アミノ−１−デオキシ−Ｌ−ボレミトールフッ化水素酸塩、１−アミノ−１−デオキシ−Ｌ−ボレミトール塩酸塩、１−アミノ−１−デオキシ−Ｌ−ボレミトール臭化水素酸塩、１−アミノ−１−デオキシ−Ｌ−ボレミトールヨウ化水素酸塩、１−アミノ−１−デオキシ−ＤＬ−ボレミトールフッ化水素酸塩、１−アミノ−１−デオキシ−ＤＬ−ボレミトール塩酸塩、１−アミノ−１−デオキシ−ＤＬ−ボレミトール臭化水素酸塩、１−アミノ−１−デオキシ−ＤＬ−ボレミトールヨウ化水素酸塩、１−メチルアミノ−１−デオキシ−Ｄ−ボレミトールフッ化水素酸塩、１−メチルアミノ−１−デオキシ−Ｄ−ボレミトール塩酸塩、１−メチルアミノ−１−デオキシ−Ｄ−ボレミトール臭化水素酸塩、１−メチルアミノ−１−デオキシ−Ｄ−ボレミトールヨウ化水素酸塩、１−メチルアミノ−１−デオキシ−Ｌ−ボレミトールフッ化水素酸塩、１−メチルアミノ−１−デオキシ−Ｌ−ボレミトール塩酸塩、１−メチルアミノ−１−デオキシ−Ｌ−ボレミトール臭化水素酸塩、１−メチルアミノ−１−デオキシ−Ｌ−ボレミトールヨウ化水素酸塩、１−メチルアミノ−１−デオキシ−ＤＬ−ボレミトールフッ化水素酸塩、１−メチルアミノ−１−デオキシ−ＤＬ−ボレミトール塩酸塩、１−メチルアミノ−１−デオキシ−ＤＬ−ボレミトール臭化水素酸塩、１−メチルアミノ−１−デオキシ−ＤＬ−ボレミトールヨウ化水素酸塩、（＋）−１−アミノ−１−デオキシ−β−セドヘプチトールフッ化水素酸塩、（＋）−１−アミノ−１−デオキシ−β−セドヘプチトール塩酸塩、（＋）−１−アミノ−１−デオキシ−β−セドヘプチトール臭化水素酸塩、（＋）−１−アミノ−１−デオキシ−β−セドヘプチトールヨウ化水素酸塩、（−）−１−アミノ−１−デオキシ−β−セドヘプチトールフッ化水素酸塩、（−）−１−アミノ−１−デオキシ−β−セドヘプチトール塩酸塩、（−）−１−アミノ−１−デオキシ−β−セドヘプチトール臭化水素酸塩、（−）−１−アミノ−１−デオキシ−β−セドヘプチトールヨウ化水素酸塩、（±）−１−アミノ−１−デオキシ−β−セドヘプチトールフッ化水素酸塩、（±）−１−アミノ−１−デオキシ−β−セドヘプチトール塩酸塩、（±）−１−アミノ−１−デオキシ−β−セドヘプチトール臭化水素酸塩、（±）−１−アミノ−１−デオキシ−β−セドヘプチトールヨウ化水素酸塩、（＋）−１−メチルアミノ−１−デオキシ−β−セドヘプチトールフッ化水素酸塩、（＋）−１−メチルアミノ−１−デオキシ−β−セドヘプチトール塩酸塩、（＋）−１−メチルアミノ−１−デオキシ−β−セドヘプチトール臭化水素酸塩、（＋）−１−メチルアミノ−１−デオキシ−β−セドヘプチトールヨウ化水素酸塩、（−）−１−メチルアミノ−１−デオキシ−β−セドヘプチトールフッ化水素酸塩、（−）−１−メチルアミノ−１−デオキシ−β−セドヘプチトール塩酸塩、（−）−１−メチルアミノ−１−デオキシ−β−セドヘプチトール臭化水素酸塩、（−）−１−メチルアミノ−１−デオキシ−β−セドヘプチトールヨウ化水素酸塩、（±）−１−メチルアミノ−１−デオキシ−β−セドヘプチトールフッ化水素酸塩、（±）−１−メチルアミノ−１−デオキシ−β−セドヘプチトール塩酸塩、（±）−１−メチルアミノ−１−デオキシ−β−セドヘプチトール臭化水素酸塩、（±）−１−メチルアミノ−１−デオキシ−β−セドヘプチトールヨウ化水素酸塩、（＋）−１−アミノ−１−デオキシ−ペルセイトールフッ化水素酸塩、（＋）−１−アミノ−１−デオキシ−ペルセイトール塩酸塩、（＋）−１−アミノ−１−デオキ−ペルセイトール臭化水素酸塩、（＋）−１−アミノ−１−デオキシ−ペルセイトールヨウ化水素酸塩、（−）−１−アミノ−１−デオキシ−ペルセイトールフッ化水素酸塩、（−）−１−アミノ−１−デオキシ−ペルセイトール��酸塩、（−）−１−アミノ−１−デオキシ−ペルセイトール臭化水素酸塩、（−）−１−アミノ−１−デオキシ−ペルセイトールヨウ化水素酸塩、（±）−１−アミノ−１−デオキシ−ペルセイトールフッ化水素酸塩、（±）−１−アミノ−１−デオキシ−ペルセイトール塩酸塩、（±）−１−アミノ−１−デオキシ−ペルセイトール臭化水素酸塩、（±）−１−アミノ−１−デオキシ−ペルセイトールヨウ化水素酸塩、（＋）−１−メチルアミノ−１−デオキシ−ペルセイトールフッ化水素酸塩、（＋）−１−メチルアミノ−１−デオキシ−ペルセイトール塩酸塩、（＋）−１−メチルアミノ−１−デオキシ−ペルセイトール臭化水素酸塩、（＋）−１−メチルアミノ−１−デオキシ−ペルセイトールヨウ化水素酸塩、（−）−１−メチルアミノ−１−デオキシ−ペルセイトールフッ化水素酸塩、（−）−１−メチルアミノ−１−デオキシ−ペルセイトール塩酸塩、（−）−１−メチルアミノ−１−デオキシ−ペルセイトール臭化水素酸塩、（−）−１−メチルアミノ−１−デオキシ−ペルセイトールヨウ化水素酸塩、（±）−１−メチルアミノ−１−デオキシ−ペルセイトールフッ化水素酸塩、（±）−１−メチルアミノ−１−デオキシ−ペルセイトール塩酸塩、（±）−１−メチルアミノ−１−デオキシ−ペルセイトール臭化水素酸塩、（±）−１−メチルアミノ−１−デオキシ−ペルセイトールヨウ化水素酸塩）と一般式［ＶＩＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００４８】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００４９】  また、一般式［Ｖ］で表わされるアミノ多価アルコール型強磁性有機磁性流体の一般合成法は、［化Ｖ］に示すとおりである。
【化Ｖ】
0005970670.tif 000030
【００５０】  また、一般式［ＶＩ］で表わされるオリゴアミン型強磁性有機磁性流体は、一般式［ＶＩａ］で表わされるオリゴアミンのハロゲン化水素酸塩（例えば、エチレンジアミン二フッ化水素酸塩、エチレンジアミン二塩酸塩、エチレンジアミン二臭化水素酸塩、エチレンジアミン二ヨウ化水素酸塩、プロパン−１，３−  ジアミン二フッ化水素酸塩、プロパン−１，３−  ジアミン二塩酸塩、プロパン−１，３−  ジアミン二臭化水素酸塩、プロパン−１，３−  ジアミン二ヨウ化水素酸塩、ブタン−１，４−  ジアミン二フッ化水素酸塩、ブタン−１，４−  ジアミン二塩酸塩、ブタン−１，４−  ジアミン二臭化水素酸塩、ブタン−１，４−  ジアミン二ヨウ化水素酸塩、ペンタン−１，５−  ジアミン二フッ化水素酸塩、ペンタン−１，５−  ジアミン二塩酸塩、ペンタン−１，５−  ジアミン二臭化水素酸塩、ペンタン−１，５−  ジアミン二ヨウ化水素酸塩、ヘキサン−１，６−  ジアミン二フッ化水素酸塩、ヘキサン−１，６−  ジアミン二塩酸塩、ヘキサン−１，６−  ジアミン二臭化水素酸塩、ヘキサン−１，６−  ジアミン二ヨウ化水素酸塩、ヘプタン−１，７−  ジアミン二フッ化水素酸塩、ヘプタン−１，７−  ジアミン二塩酸塩、ヘプタン−１，７−  ジアミン二臭化水素酸塩、ヘプタン−１，７−  ジアミン二ヨウ化水素酸塩、オクタン−１，８−  ジアミン二フッ化水素酸塩、オクタン−１，８−  ジアミン二塩酸塩、オクタン−１，８−  ジアミン二臭化水素酸塩、オクタン−１，８−  ジアミン二ヨウ化水素酸塩、ビス（ジメチレン）トリアミン三フッ化水素酸塩、ビス（ジメチレン）トリアミン三塩酸塩、ビス（ジメチレン）トリアミン三臭化水素酸塩、ビス（ジメチレン）トリアミン三ヨウ化水素酸塩、Ｎ−メチル−ビス（ジメチレン）トリアミン三フッ化水素酸塩、Ｎ−メチル−ビス（ジメチレン）トリアミン三塩酸塩、Ｎ−メチル−ビス（ジメチレン）トリアミン三臭化水素酸塩、Ｎ−メチル−ビス（ジメチレン）トリアミン三ヨウ化水素酸塩、ビス（トリメチレン）トリアミン三フッ化水素酸塩、ビス（トリメチレン）トリアミン三塩酸塩、ビス（トリメチレン）トリアミン三臭化水素酸塩、ビス（トリメチレン）トリアミン三ヨウ化水素酸塩、Ｎ−メチル−ビス（トリメチレン）トリアミン三フッ化水素酸塩、Ｎ−メチル−ビス（トリメチレン）トリアミン三塩酸塩、Ｎ−メチル−ビス（トリメチレン）トリアミン三臭化水素酸塩、Ｎ−メチル−ビス（トリメチレン）トリアミン三ヨウ化水素酸塩、ビス（テトラメチレン）トリアミン三フッ化水素酸塩、ビス（テトラメチレン）トリアミン三塩酸塩、ビス（テトラメチレン）トリアミン三臭化水素酸塩、ビス（テトラメチレン）トリアミン三ヨウ化水素酸塩、Ｎ−メチル−ビス（テトラメチレン）トリアミン三フッ化水素酸塩、Ｎ−メチル−ビス（テトラメチレン）トリアミン三塩酸塩、Ｎ−メチル−ビス（テトラメチレン）トリアミン三臭化水素酸塩、Ｎ−メチル−ビス（テトラメチレン）トリアミン三ヨウ化水素酸塩、ビス（ペンタメチレン）トリアミン三フッ化水素酸塩、ビス（ペンタメチレン）トリアミン三塩酸塩、ビス（ペンタメチレン）トリアミン三臭化水素酸塩、ビス（ペンタメチレン）トリアミン三ヨウ化水素酸塩、Ｎ−メ���ル−ビス（ペンタメチレン）トリアミン三フッ化水素酸塩、Ｎ−メチル−ビス（ペンタメチレン）トリアミン三塩酸塩、Ｎ−メチル−ビス（ペンタメチレン）トリアミン三臭化水素酸塩、Ｎ−メチル−ビス（ペンタメチレン）トリアミン三ヨウ化水素酸塩、ビス（ヘキサメチレン）トリアミン三フッ化水素酸塩、ビス（ヘキサメチレン）トリアミン三塩酸塩、ビス（ヘキサメチレン）トリアミン三臭化水素酸塩、ビス（ヘキサメチレン）トリアミン三ヨウ化水素酸塩、Ｎ−メチル−ビス（ヘキサメチレン）トリアミン三フッ化水素酸塩、Ｎ−メチル−ビス（ヘキサメチレン）トリアミン三塩酸塩、Ｎ−メチル−ビス（ヘキサメチレン）トリアミン三臭化水素酸塩、Ｎ−メチル−ビス（ヘキサメチレン）トリアミン三ヨウ化水素酸塩、ビス（ヘプタメチレン）トリアミン三フッ化水素酸塩、ビス（ヘプタメチレン）トリアミン三塩酸塩、ビス（ヘプタメチレン）トリアミン三臭化水素酸塩、ビス（ヘプタメチレン）トリアミン三ヨウ化水素酸塩、Ｎ−メチル−ビス（ヘプタメチレン）トリアミン三フッ化水素酸塩、Ｎ−メチル−ビス（ヘプタメチレン）トリアミン三塩酸塩、Ｎ−メチル−ビス（ヘプタメチレン）トリアミン三臭化水素酸塩、Ｎ−メチル−ビス（ヘプタメチレン）トリアミン三ヨウ化水素酸塩、ビス（オクタメチレン）トリアミン三フッ化水素酸塩、ビス（オクタメチレン）トリアミン三塩酸塩、ビス（オクタメチレン）トリアミン三臭化水素酸塩、ビス（オクタメチレン）トリアミン三ヨウ化水素酸塩、Ｎ−メチル−ビス（オクタメチレン）トリアミン三フッ化水素酸塩、Ｎ−メチル−ビス（オクタメチレン）トリアミン三塩酸塩、Ｎ−メチル−ビス（オクタメチレン）トリアミン三臭化水素酸塩、Ｎ−メチル−ビス（オクタメチレン）トリアミン三ヨウ化水素酸塩）と２倍又は３倍モルの一般式［ＶＩＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００５１】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００５２】  また、一般式［ＶＩ］で表わされるオリゴアミン型強磁性有機磁性流体の一般合成法は、［化ＶＩ］に示すとおりである。
【化ＶＩ】
0005970670.tif 000031
【００５３】  また、一般式［ＶＩＩ］で表わされる尿素化合物型強磁性有機磁性流体は、一般式［ＶＩＩａ］で表わされる尿素化合物のハロゲン化水素酸塩（例えば、尿素フッ化水素酸塩、尿素塩酸塩、尿素臭化水素酸塩、尿素ヨウ化水素酸塩、Ｎ−メチル尿素フッ化水素酸塩、Ｎ−メチル尿素塩酸塩、Ｎ−メチル尿素臭化水素酸塩、Ｎ−メチル尿素ヨウ化水素酸塩、Ｎ，Ｎ−ジメチル尿素フッ化水素酸塩、Ｎ，Ｎ−ジメチル尿素塩酸塩、Ｎ，Ｎ−ジメチル尿素臭化水素酸塩、Ｎ，Ｎ−ジメチル尿素ヨウ化水素酸塩、Ｎ−エチル尿素フッ化水素酸塩、Ｎ−エチル尿素塩酸塩、Ｎ−エチル尿素臭化水素酸塩、Ｎ−エチル尿素ヨウ化水素酸塩、Ｎ，Ｎ−ジエチル尿素フッ化水素酸塩、Ｎ，Ｎ−ジエチル尿素塩酸塩、Ｎ，Ｎ−ジエチル尿素臭化水素酸塩、Ｎ，Ｎ−ジエチル尿素ヨウ化水素酸塩、Ｎ−ｎ−プロピル尿素フッ化水素酸塩、Ｎ−ｎ−プロピル尿素塩酸塩、Ｎ−ｎ−プロピル尿素臭化水素酸塩、Ｎ−ｎ−プロピル尿素ヨウ化水素酸塩、Ｎ，Ｎ−ジｎ−プロピル尿素フッ化水素酸塩、Ｎ，Ｎ−ジｎ−プロピル尿素塩酸塩、Ｎ，Ｎ−ジｎ−プロピル尿素臭化水素酸塩、Ｎ，Ｎ−ジｎ−プロピル尿素ヨウ化水素酸塩、Ｎ−イソプロピル尿素フッ化水素酸塩、Ｎ−イソプロピル尿素塩酸塩、Ｎ−イソプロピル尿素臭化水素酸塩、Ｎ−イソプロピル尿素ヨウ化水素酸塩、Ｎ，Ｎ−ジイソプロピル尿素フッ化水素酸塩、Ｎ，Ｎ−ジイソプロピル尿素塩酸塩、Ｎ，Ｎ−ジイソプロピル尿素臭化水素酸塩、Ｎ，Ｎ−ジイソプロピル尿素ヨウ化水素酸塩、Ｎ，Ｎ´−ジメチル尿素フッ化水素酸塩、Ｎ，Ｎ´−ジメチル尿素塩酸塩、Ｎ，Ｎ´−ジメチル尿素臭化水素酸塩、Ｎ，Ｎ´−ジメチル尿素ヨウ化水素酸塩、Ｎ，Ｎ´−ジエチル尿素フッ化水素酸塩、Ｎ，Ｎ´−ジエチル尿素塩酸塩、Ｎ，Ｎ´−ジエチル尿素臭化水素酸塩、Ｎ，Ｎ´−ジエチル尿素ヨウ化水素酸塩、Ｎ，Ｎ´−ジｎ−プロピル尿素フッ化水素酸塩、Ｎ，Ｎ´−ジｎ−プロピル尿素塩酸塩、Ｎ，Ｎ´−ジｎ−プロピル尿素臭化水素酸塩、Ｎ，Ｎ´−ジｎ−プロピル尿素ヨウ化水素酸塩、Ｎ，Ｎ´−ジイソプロピル尿素フッ化水素酸塩、Ｎ，Ｎ´−ジイソプロピル尿素塩酸塩、Ｎ，Ｎ´−ジイソプロピル尿素臭化水素酸塩、Ｎ，Ｎ´−ジイソプロピル尿素ヨウ化水素酸塩、Ｎ，Ｎ，Ｎ´−トリメチル尿素フッ化水素酸塩、Ｎ，Ｎ，Ｎ´−トリメチル尿素塩酸塩、Ｎ，Ｎ，Ｎ´−トリメチル尿素臭化水素酸塩、Ｎ，Ｎ，Ｎ´−トリメチル尿素ヨウ化水素酸塩、Ｎ，Ｎ，Ｎ´−トリエチル尿素フッ化水素酸塩、Ｎ，Ｎ，Ｎ´−トリエチル尿素塩酸塩、Ｎ，Ｎ，Ｎ´−トリエチル尿素臭化水素酸塩、Ｎ，Ｎ，Ｎ´−トリエチル尿素ヨウ化水素酸塩、Ｎ，Ｎ，Ｎ´−トリｎ−プロピル尿素フッ化水素酸塩、Ｎ，Ｎ，Ｎ´−トリｎ−プロピル尿素塩酸塩、Ｎ，Ｎ，Ｎ´−トリｎ−プロピル尿素臭化水素酸塩、Ｎ，Ｎ，Ｎ´−トリｎ−プロピル尿素ヨウ化水素酸塩、Ｎ，Ｎ，Ｎ´−トリイソプロピル尿素フッ化水素酸塩、Ｎ，Ｎ，Ｎ´−トリイソプロピル尿素塩酸塩、Ｎ，Ｎ，Ｎ´−トリイソプロピル尿素臭化水素酸塩、Ｎ，Ｎ，Ｎ´−トリイソプロピル尿素ヨウ化水素酸塩、Ｎ，Ｎ，Ｎ´Ｎ´−テトラメチル尿素フッ化水素酸塩、Ｎ，Ｎ，Ｎ´Ｎ´−テトラメチル尿素塩酸塩、Ｎ，Ｎ，Ｎ´Ｎ´−テトラメチル尿素臭化水素酸塩、Ｎ，Ｎ，Ｎ´Ｎ´−テトラメチル尿素ヨウ化水素酸塩、Ｎ，Ｎ，Ｎ´Ｎ´−テトラエチル尿素フッ化水素酸塩、Ｎ，Ｎ，Ｎ´Ｎ´−テトラエチル尿素塩酸塩、Ｎ，Ｎ，Ｎ´Ｎ´−テトラエチル尿素臭化水素酸塩、Ｎ，Ｎ，Ｎ´Ｎ´−テトラエチル尿素ヨウ化水素酸塩、Ｎ，Ｎ，Ｎ´Ｎ´−テトラｎ−プロピル尿素フッ化水素酸塩、Ｎ，Ｎ，Ｎ´Ｎ´−テトラｎ−プロピル尿素塩酸塩、Ｎ，Ｎ，Ｎ´Ｎ´−テトラｎ−プロピル尿素臭化水素酸塩、Ｎ，Ｎ，Ｎ´Ｎ´−テトラｎ−プロピル尿素ヨウ化水素酸塩、Ｎ，Ｎ，Ｎ´Ｎ´−テトライソプロピル尿素フッ化水素酸塩、Ｎ，Ｎ，Ｎ´Ｎ´−テトライソプロピル尿素塩酸塩、Ｎ，Ｎ，Ｎ´Ｎ´−テトライソプロピル尿素臭化水素酸塩、Ｎ，Ｎ，Ｎ´Ｎ´−テトライソプロピル尿素ヨウ化水素酸塩と一般式［ＶＩＩＩ］で表わされる磁性金属塩（例えば、フッ化鉄（ＩＩＩ）、フッ化鉄（ＩＩ）、フッ化コバルト（ＩＩ）、フッ化マンガン（ＩＩ）、フッ化ジスプロシウム（ＩＩＩ）、フッ化ネオジウム（ＩＩＩ）、フッ化サマリウム（ＩＩＩ）、塩化鉄（ＩＩＩ）、塩化鉄（ＩＩ）、塩化コバルト（ＩＩ）、塩化マンガン（ＩＩ）、塩化ジスプロシウム（ＩＩＩ）、塩化ネオジウム（ＩＩＩ）、塩化サマリウム（ＩＩＩ）、臭化鉄（ＩＩＩ）、臭化鉄（ＩＩ）、臭化コバルト（ＩＩ）、臭化マンガン（ＩＩ）、臭化ジスプロシウム（ＩＩＩ）、臭化ネオジウム（ＩＩＩ）、臭化サマリウム（ＩＩＩ）、ヨウ化鉄（ＩＩＩ）、ヨウ化鉄（ＩＩ）、ヨウ化コバルト（ＩＩ）、ヨウ化マンガン（ＩＩ）、ヨウ化ジスプロシウム（ＩＩＩ）、ヨウ化ネオジウム（ＩＩＩ）、ヨウ化サマリウム（ＩＩＩ））の反応により製造することができる。
【００５４】  この反応は、通常、反応溶媒中で行われ、使用される溶媒としては、水、メタノール、エタノール、ｎ−プロピルアルコール、イソプロピルアルコール、アセトン、テトラヒドロフラン等の極性溶媒を用いることができ、好ましくは、水、メタノール、エタノール、アセトンを用いるのがよく、さらに好ましくは、水を用いるのがよい。また、この反応の反応温度は、−３０℃〜８０℃までの範囲で行うことができ、好ましくは、−１０℃〜６０℃までの範囲で行うのがよく、さらに好ましくは、０℃〜４０℃の範囲で行うのがよい。
【００５５】  また、一般式［ＶＩＩ］で表わされる尿素化合物型強磁性有機磁性流体の一般合成法は、［化ＶＩＩ］に示すとおりである。
【化ＶＩＩ】
0005970670.tif 000032
【００５６】  この発明の実施例により、更に詳細に説明する。尚、本発明の強磁性有機磁性流体は、実施例に示す内容に限定されるものではない。
【実施例１】
【００５７】塩化鉄（ＩＩＩ）ポリＬ−リジン塩酸塩錯体［Ｉａα］、塩化鉄（ＩＩ）ポリＬ−リジン塩酸塩錯体［Ｉａβ］、塩化コバルト（ＩＩ）ポリＬ−リジン塩酸塩錯体［Ｉａγ］、塩化マンガン（ＩＩ）ポリＬ−リジン塩酸塩錯体［Ｉａδ］、塩化ジスプロシウム（ＩＩＩ）ポリＬ−リジン塩酸塩錯体塩酸塩錯体［Ｉａε］、塩化ネオジウム（ＩＩＩ）ポリＬ−リジン塩酸塩錯体［Ｉａζ］、塩化サマリウム（ＩＩＩ）ポリＬ−リジン塩酸塩錯体［Ｉａη］の合成【００５８】
【化ＶＩＩＩ】
0005970670.tif 000033
【００５９】ポリ−Ｌ−  リジン塩酸塩４３０ｍｇ（モノマー単位で２．５９ｍｍｏｌ：ＨＣｌ  Ｈ２  Ｎ−（ＣＨ２）４ＣＨ（ＮＨ−）ＣＯ−）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−リジン塩酸塩錯体［Ｉａα］、塩化鉄（ＩＩ）ポリＬ−リジン塩酸塩錯体［Ｉａβ］、塩化コバルト（ＩＩ）ポリＬ−リジン塩酸塩錯体［Ｉａγ］、塩化マンガン（ＩＩ）ポリＬ−リジン塩酸塩錯体［Ｉａδ］、塩化ジスプロシウム（ＩＩＩ）ポリＬ−リジン塩酸塩錯体塩酸塩錯体［Ｉａε］、塩化ネオジウム（ＩＩＩ）ポリＬ−リジン塩酸塩錯体［Ｉａζ］、塩化サマリウム（ＩＩＩ）ポリＬ−リジン塩酸塩錯体［Ｉａη］をそれぞれ得ることができた。【００６０】  これらの磁性流体の性状について、以下に示す。
塩化鉄（ＩＩＩ）ポリＬ−リジン塩酸塩錯体［Ｉａα］：赤褐色透明、粘性小／塩化鉄（ＩＩ）ポリＬ−リジン塩酸塩錯体［Ｉａβ］：淡緑色透明、粘性小／塩化コバルト（ＩＩ）ポリＬ−リジン塩酸塩錯体［Ｉａγ］：赤紫色、粘性小／塩化マンガン（ＩＩ）ポリＬ−リジン塩酸塩錯体［Ｉａδ］：淡桃色透明、粘性小／塩化ジスプロシウム（ＩＩＩ）ポリＬ−リジン塩酸塩錯体塩酸塩錯体［Ｉａε］：淡白色透明、粘性小／塩化ネオジウム（ＩＩＩ）ポリＬ−リジン塩酸塩錯体［Ｉａζ］：淡青色透明、粘性小／塩化サマリウム（ＩＩＩ）ポリＬ−リジン塩酸塩錯体［Ｉａη］：淡黄色透明、粘性小
【実施例２】
【００６１】  塩化鉄（ＩＩＩ）ポリＬ−ヒスチジン塩酸塩錯体［Ｉｂα］、塩化鉄（ＩＩ）ポリＬ−ヒスチジン塩酸塩錯体［Ｉｂβ］、塩化コバルト（ＩＩ）ポリＬ−ヒスチジン塩酸塩錯体［Ｉｂγ］、塩化マンガン（ＩＩ）ポリＬ−ヒスチジン塩酸塩錯体［Ｉｂδ］、塩化ジスプロシウム（ＩＩＩ）ポリＬ−ヒスチジン塩酸塩錯体［Ｉｂε］、塩化ネオジウム（ＩＩＩ）ポリＬ−ヒスチジン塩酸塩錯体［Ｉｂζ］、塩化サマリウム（ＩＩＩ）ポリＬ−ヒスチジン塩酸塩錯体［Ｉｂη］の合成【００６２】
【化ＩＸ】
0005970670.tif 000034
【００６３】ポリＬ−ヒスチジン塩酸塩４５１ｍｇ（モノマー単位で２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−ヒスチジン塩酸塩錯体［Ｉｂα］、塩化鉄（ＩＩ）ポリＬ−ヒスチジン塩酸塩錯体［Ｉｂβ］、塩化コバルト（ＩＩ）ポリＬ−ヒスチジン塩酸塩錯体［Ｉｂγ］、塩化マンガン（ＩＩ）ポリＬ−ヒスチジン塩酸塩錯体［Ｉｂδ］、塩化ジスプロシウム（ＩＩＩ）ポリＬ−ヒスチジン塩酸塩錯体［Ｉｂε］、塩化ネオジウム（ＩＩＩ）ポリＬ−ヒスチジン塩酸塩錯体［Ｉｂζ］、塩化サマリウム（ＩＩＩ）ポリＬ−ヒスチジン塩酸塩錯体［Ｉｂη］をそれぞれ得ることができた。【００６４】  これらの磁性流体の性状について、以下に示す。
塩化鉄（ＩＩＩ）ポリＬ−ヒスチジン塩酸塩錯体［Ｉｂα］：赤褐色透明、粘性小／塩化鉄（ＩＩ）ポリＬ−ヒスチジン塩酸塩錯体［Ｉｂβ］：淡緑色透明、粘性小／塩化コバルト（ＩＩ）ポリＬ−ヒスチジン塩酸塩錯体［Ｉｂγ］：赤紫色、粘性小／塩化マンガン（ＩＩ）ポリＬ−ヒスチジン塩酸塩錯体［Ｉｂδ］：淡桃色透明、粘性小／塩化ジスプロシウム（ＩＩＩ）ポリＬ−ヒスチジン塩酸塩錯体［Ｉｂε］：淡白色透明、粘性小／塩化ネオジウム（ＩＩＩ）ポリＬ−ヒスチジン塩酸塩錯体［Ｉｂζ］：淡青色透明、粘性小／塩化サマリウム（ＩＩＩ）ポリＬ−ヒスチジン塩酸塩錯体［Ｉｂη］：淡黄色透明、粘性小
【実施例３】
【００６５】  塩化鉄（ＩＩＩ）ポリＬ−アルギニン塩酸塩錯体［Ｉｃα］、塩化鉄（ＩＩ）ポリＬ−アルギニン塩酸塩錯体［Ｉｃβ］、塩化コバルト（ＩＩ）ポリＬ−アルギニン塩酸塩錯体［Ｉｃγ］、塩化マンガン（ＩＩ）ポリＬ−アルギニン塩酸塩錯体［Ｉｃδ］、塩化ジスプロシウム（ＩＩＩ）ポリＬ−アルギニン塩酸塩錯体［Ｉｃε］、塩化ネオジウム（ＩＩＩ）ポリＬ−アルギニン塩酸塩錯体［Ｉｃζ］、塩化サマリウム（ＩＩＩ）ポリＬ−アルギニン塩酸塩錯体［Ｉｃη］の合成【００６６】
【化Ｘ】
0005970670.tif 000035
【００６７】ポリＬ−アルギニン塩酸塩５００ｍｇ（モノマー単位で２．５９ｍｍｏｌ）を精製水１．３ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−アルギニン塩酸塩錯体［Ｉｃα］、塩化鉄（ＩＩ）ポリＬ−アルギニン塩酸塩錯体［Ｉｃβ］、塩化コバルト（ＩＩ）ポリＬ−アルギニン塩酸塩錯体［１ｃγ］、塩化マンガン（ＩＩ）ポリＬ−アルギニン塩酸塩錯体［Ｉｃδ］、塩化ジスプロシウム（ＩＩＩ）ポリＬ−アルギニン塩酸塩錯体［Ｉｃε］、塩化ネオジウム（ＩＩＩ）ポリＬ−アルギニン塩酸塩錯体［Ｉｃζ］、塩化サマリウム（ＩＩＩ）ポリＬ−アルギニン塩酸塩錯体［Ｉｃη］をそれぞれ得ることができた。【００６８】  これらの磁性流体の性状について、以下に示す。
塩化鉄（ＩＩＩ）ポリＬ−アルギニン塩酸塩錯体［Ｉｃα］：赤褐色透明、粘性小／塩化鉄（ＩＩ）ポリＬ−アルギニン塩酸塩錯体［Ｉｃβ］：淡緑色透明、粘性小／塩化コバルト（ＩＩ）ポリＬ−アルギニン塩酸塩錯体［Ｉｃγ］：赤紫色、粘性小／塩化マンガン（ＩＩ）ポリＬ−アルギニン塩酸塩錯体［Ｉｃδ］：淡桃色透明、粘性小／塩化ジスプロシウム（ＩＩＩ）ポリＬ−アルギニン塩酸塩錯体［Ｉｃε］：淡白色透明、粘性小／塩化ネオジウム（ＩＩＩ）ポリＬ−アルギニン塩酸塩錯体［Ｉｃζ］：淡青色透明、粘性小／塩化サマリウム（ＩＩＩ）ポリＬ−アルギニン塩酸塩錯体［Ｉｃη］：淡黄色透明、粘性小
【実施例４】
【００６９】  塩化鉄（ＩＩＩ）ポリＬ−オルニチン塩酸塩錯体［Ｉｄα］、塩化鉄（ＩＩ）ポリＬ−オルニチン塩酸塩錯体［Ｉｄβ］、塩化コバルト（ＩＩ）ポリＬ−オルニチン塩酸塩錯体［Ｉｄγ］、塩化マンガン（ＩＩ）ポリＬ−オルニチン塩酸塩錯体［Ｉｄδ］、塩化ジスプロシウム（ＩＩＩ）ポリＬ−オルニチン塩酸塩錯体［Ｉｄε］、塩化ネオジウム（ＩＩＩ）ポリＬ−オルニチン塩酸塩錯体［Ｉｄζ］、塩化サマリウム（ＩＩＩ）ポリＬ−オルニチン塩酸塩錯体［Ｉｄη］の合成【００７０】
【化ＸＩ】
0005970670.tif 000036
【００７１】ポリＬ−オルニチン塩酸塩３９４ｍｇ（モノマー単位で２．５９ｍｍｏｌ）を精製水１．３ｍｌに溶解し、これに塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリＬ−オルニチン塩酸塩錯体［Ｉｄα］、塩化鉄（ＩＩ）ポリＬ−オルニチン塩酸塩錯体［Ｉｄβ］、塩化コバルト（ＩＩ）ポリＬ−オルニチン塩酸塩錯体［Ｉｄγ］、塩化マンガン（ＩＩ）ポリＬ−オルニチン塩酸塩錯体［Ｉｄδ］、塩化ジスプロシウム（ＩＩＩ）ポリＬ−オルニチン塩酸塩錯体［Ｉｄε］、塩化ネオジウム（ＩＩＩ）ポリＬ−オルニチン塩酸塩錯体［Ｉｄζ］、塩化サマリウム（ＩＩＩ）ポリＬ−オルニチン塩酸塩錯体［Ｉｄη］をそれぞれ得ることができた。【００７２】  これらの磁性流体の性状について、以下に示す。
塩化鉄（ＩＩＩ）ポリＬ−オルニチン塩酸塩錯体［Ｉｄα］：赤褐色透明、粘性小／塩化鉄（ＩＩ）ポリＬ−オルニチン塩酸塩錯体［Ｉｄβ］：淡緑色透明、粘性小／塩化コバルト（ＩＩ）ポリＬ−オルニチン塩酸塩錯体［Ｉｄγ］：赤紫色、粘性小／塩化マンガン（ＩＩ）ポリＬ−オルニチン塩酸塩錯体［Ｉｄδ］：淡桃色透明、粘性小／塩化ジスプロシウム（ＩＩＩ）ポリＬ−オルニチン塩酸塩錯体［Ｉｄε］：淡白色透明、粘性小／塩化ネオジウム（ＩＩＩ）ポリＬ−オルニチン塩酸塩錯体［Ｉｄζ］：淡青色透明、粘性小／塩化サマリウム（ＩＩＩ）ポリＬ−オルニチン塩酸塩錯体［Ｉｄη］：淡黄色透明、粘性小
【実施例５】
【００７３】  塩化鉄（ＩＩＩ）ポリアリールアミン塩酸塩錯体（ｎ＝１７）［ＩＩａα］、塩化鉄（ＩＩ）ポリアリールアミン塩酸塩錯体（ｎ＝１７）［ＩＩａβ］、塩化コバルト（ＩＩ）ポリアリールアミン塩酸塩錯体（ｎ＝１７）［ＩＩａγ］、塩化マンガン（ＩＩ）ポリアリールアミン塩酸塩錯体（ｎ＝１７）［ＩＩａδ］、塩化ジスプロシウム（ＩＩＩ）ポリアリールアミン塩酸塩錯体（ｎ＝１７）［ＩＩａε］、塩化ネオジウム（ＩＩＩ）ポリアリールアミン塩酸塩錯体（ｎ＝１７）［ＩＩａζ］、塩化サマリウム（ＩＩＩ）ポリアリールアミン塩酸塩錯体（ｎ＝１７）［ＩＩａη］の合成【００７４】
【化ＸＩＩ】
0005970670.tif 000037
【００７５】ポリアリールアミン塩酸塩錯体（ｎ＝１７）２４２ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリアリールアミン塩酸塩錯体（ｎ＝１７）［ＩＩａα］、塩化鉄（ＩＩ）ポリアリールアミン塩酸塩錯体（ｎ＝１７）［ＩＩａβ］、塩化コバルト（ＩＩ）ポリアリールアミン塩酸塩錯体（ｎ＝１７）［ＩＩａγ］、塩化マンガン（ＩＩ）ポリアリールアミン塩酸塩錯体（ｎ＝１７）［ＩＩａδ］、塩化ジスプロシウム（ＩＩＩ）ポリアリールアミン塩酸塩錯体（ｎ＝１７）［ＩＩａε］、塩化ネオジウム（ＩＩＩ）ポリアリールアミン塩酸塩錯体（ｎ＝１７）［ＩＩａζ］、塩化サマリウム（ＩＩＩ）ポリアリールアミン塩酸塩錯体（ｎ＝１７）［ＩＩａη］をそれぞれ得ることができた。これらの磁性流体の性状について、以下に示す。  塩化鉄（ＩＩＩ）ポリアリールアミン塩酸塩錯体（ｎ＝１７）［ＩＩａα］：赤褐色、粘性小／塩化鉄（ＩＩ）ポリアリールアミン塩酸塩錯体（ｎ＝１７）［ＩＩａβ］：淡緑色透明、粘性小／塩化コバルト（ＩＩ）ポリアリールアミン塩酸塩錯体（ｎ＝１７）［ＩＩａγ］：赤紫色、粘性小／塩化マンガン（ＩＩ）ポリアリールアミン塩酸塩錯体（ｎ＝１７）［ＩＩａδ］：淡桃色透明、粘性小／塩化ジスプロシウム（ＩＩＩ）ポリアリールアミン塩酸塩錯体（ｎ＝１７）［ＩＩａε］：淡白色透明、粘性小／塩化ネオジウム（ＩＩＩ）ポリアリールアミン塩酸塩錯体（ｎ＝１７）［ＩＩａζ］：淡青色透明、粘性小／塩化サマリウム（ＩＩＩ）ポリアリールアミン塩酸塩錯体（ｎ＝１７）［ＩＩａη］：淡黄色透明、粘性小【００７６】  また、同様の方法で分子量が異なる鎖状ポリアミン型強磁性有機磁性流体を合成した。その例を以下に示す。尚、同様の方法で合成したこれらの鎖状ポリアミン型強磁性有機磁性流体は、定量的に簡便に合成することができ、前記と同様の性状を示した。
塩化鉄（ＩＩＩ）ポリアリールアミン塩酸塩錯体（ｎ＝３２）［ＩＩｂα］、塩化鉄（ＩＩ）ポリアリールアミン塩酸塩錯体（ｎ＝３２）［ＩＩｂβ］、塩化コバルト（ＩＩ）ポリアリールアミン塩酸塩錯体（ｎ＝３２）［ＩＩｂγ］、塩化マンガン（ＩＩ）ポリアリールアミン塩酸塩錯体（ｎ＝３２）［ＩＩｂδ］、塩化ジスプロシウム（ＩＩＩ）ポリアリールアミン塩酸塩錯体（ｎ＝３２）［ＩＩｂε］、塩化ネオジウム（ＩＩＩ）ポリアリールアミン塩酸塩錯体（ｎ＝３２）［ＩＩｂζ］、塩化サマリウム（ＩＩＩ）ポリアリールアミン塩酸塩錯体（ｎ＝３２）［ＩＩｂη］、塩化鉄（ＩＩＩ）ポリアリールアミン塩酸塩錯体（ｎ＝５４）［ＩＩｃα］、塩化鉄（ＩＩ）ポリアリールアミン塩酸塩錯体（ｎ＝５４）［ＩＩｃβ］、塩化コバルト（ＩＩ）ポリアリールアミン塩酸塩錯体（ｎ＝５４）［ＩＩｃγ］、塩化マンガン（ＩＩ）ポリアリールアミン塩酸塩錯体（ｎ＝５４）［ＩＩｃδ］、塩化ジスプロシウム（ＩＩＩ）ポリアリールアミン塩酸塩錯体（ｎ＝５４）［ＩＩｃε］、塩化ネオジウム（ＩＩＩ）ポリアリールアミン塩酸塩錯体（ｎ＝５４）［ＩＩｃζ］、塩化サマリウム（ＩＩＩ）ポリアリールアミン塩酸塩錯体（ｎ＝５４）［ＩＩｃη］、塩化鉄（ＩＩＩ）ポリアリールアミン塩酸塩錯体（ｎ＝１６０）［ＩＩｄα］、塩化鉄（ＩＩ）ポリアリールアミン塩酸塩錯体（ｎ＝１６０）［ＩＩｄβ］、塩化コバルト（ＩＩ）ポリアリールアミン塩酸塩錯体（ｎ＝１６０）［ＩＩｄγ］、塩化マンガン（ＩＩ）ポリアリールアミン塩酸塩錯体（ｎ＝１６０）［ＩＩｄδ］、塩化ジスプロシウム（ＩＩＩ）ポリアリールアミン塩酸塩錯体（ｎ＝１６０）［ＩＩｄε］、塩化ネオジウム（ＩＩＩ）ポリアリールアミン塩酸塩錯体（ｎ＝１６０）［ＩＩｄζ］、塩化サマリウム（ＩＩＩ）ポリアリールアミン塩酸塩錯体（ｎ＝１６０）［ＩＩｄη］、塩化鉄（ＩＩＩ）ポリアリールアミン塩酸塩錯体（ｎ＝１６０５）［ＩＩｅα］、塩化鉄（ＩＩ）ポリアリールアミン塩酸塩錯体（ｎ＝１６０５）［ＩＩｅβ］、塩化コバルト（ＩＩ）ポリアリールアミン塩酸塩錯体（ｎ＝１６０５）［ＩＩｅγ］、塩化マンガン（ＩＩ）ポリアリールアミン塩酸塩錯体（ｎ＝１６０５）［ＩＩｅδ］、塩化ジスプロシウム（ＩＩＩ）ポリアリールアミン塩酸塩錯体（ｎ＝１６０５）［ＩＩｅε］、塩化ネオジウム（ＩＩＩ）ポリアリールアミン塩酸塩錯体（ｎ＝１６０５）［ＩＩｅζ］、塩化サマリウム（ＩＩＩ）ポリアリールアミン塩酸塩錯体（ｎ＝１６０５）［ＩＩｅη］
【実施例４】
【００７７】  塩化鉄（ＩＩＩ）ポリ（３，４−ジメチレンピロリジン）塩酸塩錯体［ＩＩＩａα］、塩化鉄（ＩＩ）ポリ（３，４−ジメチレンピロリジン）塩酸塩錯体［ＩＩＩａβ］、塩化コバルト（ＩＩ）ポリ（３，４−ジメチレンピロリジン）塩酸塩錯体［ＩＩＩａγ］、塩化マンガン（ＩＩ）ポリ（３，４−ジメチレンピロリジン）塩酸塩錯体［ＩＩＩａδ］、塩化ジスプロシウム（ＩＩＩ）ポリ（３，４−ジメチレンピロリジン）塩酸塩錯体［ＩＩＩａε］、塩化ネオジウム（ＩＩＩ）ポリ（３，４−ジメチレンピロリジン）塩酸塩錯体［ＩＩＩａζ］、塩化サマリウム（ＩＩＩ）ポリ（３，４−ジメチレンピロリジン）塩酸塩錯体［ＩＩＩａη］の合成【００７８】
【化ＸＩＩＩ】
0005970670.tif 000038
【００７９】ポリ（３，４−ジメチレンピロリジン）塩酸塩３４７ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリ（３，４−ジメチレンピロリジン）塩酸塩錯体［ＩＩＩａα］、塩化鉄（ＩＩ）ポリ（３，４−ジメチレンピロリジン）塩酸塩錯体［ＩＩＩａβ］、塩化コバルト（ＩＩ）ポリ（３，４−ジメチレンピロリジン）塩酸塩錯体［ＩＩＩａγ］、塩化マガン（ＩＩ）ポリ（３，４−ジメチレンピロリジン）塩酸塩錯体［ＩＩＩａδ］、塩化ジスプロシウム（ＩＩＩ）ポリ（３，４−ジメチレンピロリジン）塩酸塩錯体［ＩＩＩａε］、塩化ネオジウム（ＩＩＩ）ポリ（３，４−ジメチレンピロリジン）塩酸塩錯体［ＩＩＩａζ］、塩化サマリウム（ＩＩＩ）ポリ（３，４−ジメチレンピロリジン）塩酸塩錯体［ＩＩＩａη］をそれぞれ得ることができた。【００８０】  これらの磁性流体の性状について、以下に示す。
塩化鉄（ＩＩＩ）ポリ（３，４−ジメチレンピロリジン）塩酸塩錯体［ＩＩＩａα］：赤褐色、粘性小／塩化コバルト（ＩＩ）ポリ（３，４−ジメチレンピロリジン）塩酸塩錯体［ＩＩＩａγ］：淡緑色透明、粘性小／塩化コバルト（ＩＩ）ポリ（３，４−ジメチレンピロリジン）塩酸塩錯体［ＩＩＩａγ］：赤紫色、粘性小／塩化マンガン（ＩＩ）ポリ（３，４−ジメチレンピロリジン）塩酸塩錯体［ＩＩＩａδ］：淡桃色透明、粘性小／塩化ジスプロシウム（ＩＩＩ）ポリ（３，４−ジメチレンピロリジン）塩酸塩錯体［ＩＩＩａε］：淡白色透明、粘性小／塩化ネオジウム（ＩＩＩ）ポリ（３，４−ジメチレンピロリジン）塩酸塩錯体［ＩＩＩａζ］：淡青色透明、粘性小／塩化サマリウム（ＩＩＩ）ポリ（３，４−ジメチレンピロリジン）塩酸塩錯体［ＩＩＩａη］：淡黄色透明、粘性小
【実施例５】
【００８１】  塩化鉄（ＩＩＩ）ポリ（３，４−ジメチレン  −１−メチルピロリジン）塩酸塩錯体［ＩＩＩｂα］、塩化鉄（ＩＩ）ポリ（３，４−ジメチレン  −１−メチルピロリジン）塩酸塩錯体［ＩＩＩｂβ］、塩化コバルト（ＩＩ）ポリ（３，４−ジメチレン  −１−メチルピロリジン）塩酸塩錯体［ＩＩＩｂγ］、塩化マンガン（ＩＩ）ポリ（３，４−ジメチレン  −１−メチルピロリジン）塩酸塩錯体［ＩＩＩｂδ］、塩化ジスプロシウム（ＩＩＩ）ポリ（３，４−ジメチレン  −１−メチルピロリジン）塩酸塩錯体［ＩＩＩｂε］、塩化ネオジウム（ＩＩＩ）ポリ（３，４−ジメチレン  −１−メチルピロリジン）塩酸塩錯体［ＩＩＩｂζ］、塩化サマリウム（ＩＩＩ）ポリ（３，４−ジメチレン  −１−メチルピロリジン）塩酸塩錯体［ＩＩＩｂη］の合成【００８２】
【化ＸＩＶ】
0005970670.tif 000039
【００８３】ポリ（３，４−ジメチレン−１−メチルピロリジン）塩酸塩３８３ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリ（３，４−ジメチレン  −１−メチルピロリジン）塩酸塩錯体［ＩＩＩｂα］，塩化鉄（ＩＩ）ポリ（３，４−ジメチレン  −１−メチルピロリジン）塩酸塩錯体［ＩＩＩｂβ］，塩化コバルト（ＩＩ）ポリ（３，４−ジメチレン  −１−メチルピロリジン）塩酸塩錯体［ＩＩＩｂγ］、塩化マンガン（ＩＩ）ポリ（３，４−ジメチレン  −１−メチルピロリジン）塩酸塩錯体［ＩＩＩｂδ］、塩化ジスプロシウム（ＩＩＩ）ポリ（３，４−ジメチレン  −１−メチルピロリジン）塩酸塩錯体［ＩＩＩｂε］、塩化ネオジウム（ＩＩＩ）ポリ（３，４−ジメチレン  −１−メチルピロリジン）塩酸塩錯体［ＩＩＩｂζ］、塩化サマリウム（ＩＩＩ）ポリ（３，４−ジメチレン  −１−メチルピロリジン）塩酸塩錯体［ＩＩＩｂη］をそれぞれ得ることができた。【００８４】  これらの磁性流体の性状について、以下に示す。
塩化鉄（ＩＩＩ）ポリ（３，４−ジメチレン  −１−メチルビロリジン）塩酸塩錯体［ＩＩＩｂα］：赤褐色、粘性小／塩化鉄（ＩＩ）ポリ（３，４−ジメチレン  −１−メチルピロリジン）塩酸塩錯体［ＩＩＩｂβ］：淡緑色、粘性小／塩化コバルト（ＩＩ）ポリ（３，４−ジメチレン  −１−メチルピロリジン）塩酸塩錯体［ＩＩＩｂγ］：赤紫色、粘性小／塩化マンガン（ＩＩ）ポリ（３，４−ジメチレン  −１−メチルピロリジン）塩酸塩錯体［ＩＩＩｂδ］：淡桃色透明、粘性小／塩化ジスプロシウム（ＩＩＩ）ポリ（３，４−ジメチレン  −１−メチルピロリジン）塩酸塩錯体［ＩＩＩｂε］：淡白色透明、粘性小／塩化ネオジウム（ＩＩＩ）ポリ（３，４−ジメチレン  −１−メチルピロリジン）塩酸塩錯体［ＩＩＩｂζ］：淡青色透明、粘性小／塩化サマリウム（ＩＩＩ）ポリ（３，４−ジメチレン  −１−メチルピロリジン）塩酸塩錯体［ＩＩＩｂη］：淡黄色透明、粘性小
【実施例６】
【００８５】  塩化鉄（ＩＩＩ）ポリ（３，４−ジメチレン−１，１−  ジメチルピロリジン）塩酸塩錯体［ＩＩＩｃα］、塩化鉄（ＩＩ）ポリ（３，４−ジメチレン−１，１−  ジメチルピロリジン）塩酸塩錯体［ＩＩＩｃβ］、塩化コバルト（ＩＩ）ポリ（３，４−ジメチレン−１，１−  ジメチルピロリジン）塩酸塩錯体［ＩＩＩｃγ］、塩化マンガン（ＩＩ）ポリ（３，４−ジメチレン−１，１−  ジメチルピロリジン）塩酸塩錯体［ＩＩＩｃδ］、塩化ジスプロシウム（ＩＩＩ）ポリ（３，４−ジメチレン−１，１−  ジメチルピロリジン）塩酸塩錯体［ＩＩＩｃε］、塩化ネオジウム（ＩＩＩ）ポリ（３，４−ジメチレン−１，１−  ジメチルピロリジン）塩酸塩錯体［ＩＩＩｃζ］、塩化サマリウム（ＩＩＩ）ポリ（３，４−ジメチレン−１，１−  ジメチルピロリジン）塩酸塩錯体［ＩＩＩｃη］の合成【００８６】
【化ＸＶ】
0005970670.tif 000040
【００８７】ポリ（３，４−ジメチレン−１，１−ジメチルピロリジン）塩酸塩４２０ｍｇ（モノマー単位で２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ポリ（３，４−ジメチレン−１，１−  ジメチルピロリジン）塩酸塩錯体［ＩＩＩｃα］，塩化鉄（ＩＩ）ポリ（３，４−ジメチレン−１，１−  ジメチルピロリジン）塩酸塩錯体［ＩＩＩｃβ］，塩化コバルト（ＩＩ）ポリ（３，４−ジメチレン−１，１−  ジメチルピロリジン）塩酸塩錯体［ＩＩＩｃγ］，塩化マンガン（ＩＩ）ポリ（３，４−ジメチレン−１，１−  ジメチルピロリジン）塩酸塩錯体［ＩＩＩｃδ］，塩化ジスプロシウム（ＩＩＩ）ポリ（３，４−ジメチレン−１，１−  ジメチルピロリジン）塩酸塩錯体［ＩＩＩｃε］，塩化ネオジウム（ＩＩＩ）ポリ（３，４−ジメチレン−１，１−  ジメチルピロリジン）塩酸塩錯体［ＩＩＩｃζ］，塩化サマリウム（ＩＩＩ）ポリ（３，４−ジメチレン−１，１−  ジメチルピロリジン）塩酸塩錯体［ＩＩＩｃη］をそれぞれ得ることができた。【００８８】  これらの磁性流体の性状について、以下に示す。
塩化鉄（ＩＩＩ）ポリ（３，４−ジメチレン−１，１−  ジメチルピロリジン）塩酸塩錯体［ＩＩＩｃα］：赤褐色、粘性小／塩化鉄（ＩＩ）ポリ（３，４−ジメチレン−１，１−  ジメチルピロリジン）塩酸塩錯体［ＩＩＩｃβ］：淡緑色、粘性小／塩化コバルト（ＩＩ）ポリ（３．４−ジメチレン−１，１−  ジメチルピロリジン）塩酸塩錯体［ＩＩＩｃγ］：赤紫色、粘性小／塩化マンガン（ＩＩ）ポリ（３，４−ジメチレン−１，１−  ジメチルピロリジン）塩酸塩錯体［ＩＩＩｃδ］：淡桃色透明、粘性小／塩化ジスプロシウム（ＩＩＩ）ポリ（３，４−ジメチレン−１，１−  ジメチルピロリジン）塩酸塩錯体［ＩＩＩｃε］：淡白色透明、粘性小／塩化ネオジウム（ＩＩＩ）ポリ（３，４−ジメチレン−１，１−  ジメチルピロリジン）塩酸塩錯体［ＩＩＩｃζ］：淡青色透明、粘性小／塩化サマリウム（ＩＩＩ）ポリ（３，４−ジメチレン−１，１−  ジメチルピロリジン）塩酸塩錯体［ＩＩＩｃη］：淡黄色透明、粘性小
【実施例７】
【００８９】  塩化鉄（ＩＩＩ）Ｄ−グルコサミン塩酸塩錯体［ＩＶａα］、塩化鉄（ＩＩ）Ｄ−グルコサミン塩酸塩錯体［ＩＶａβ］、塩化コバルト（ＩＩ）Ｄ−グルコサミン塩酸塩錯体［ＩＶａγ］、塩化マンガン（ＩＩ）Ｄ−グルコサミン塩酸塩錯体［ＩＶａδ］、塩化ジスプロシウム（ＩＩＩ）Ｄ−グルコサミン塩酸塩錯体［ＩＶａε］、塩化ネオジウム（ＩＩＩ）Ｄ−グルコサミン塩酸塩錯体［ＩＶａζ］、塩化サマリウム（ＩＩＩ）Ｄ−グルコサミン塩酸塩錯体［ＩＶａη］の合成【００９０】
【化ＸＶＩ】
0005970670.tif 000041
【００９１】Ｄ−グルコサミン塩酸塩５５８ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−グルコサミン塩酸塩錯体［ＩＶａα］、塩化鉄（ＩＩ）Ｄ−グルコサミン塩酸塩錯体［ＩＶａβ］、塩化コバルト（ＩＩ）Ｄ−グルコサミン塩酸塩錯体［ＩＶａγ］、塩化マンガン（ＩＩ）Ｄ−グルコサミン塩酸塩錯体［ＩＶａδ］、塩化ジスプロシウム（ＩＩＩ）Ｄ−グルコサミン塩酸塩錯体［ＩＶａε］、塩化ネオジウム（ＩＩＩ）Ｄ−グルコサミン塩酸塩錯体［ＩＶａζ］、塩化サマリウム（ＩＩＩ）Ｄ−グルコサミン塩酸塩錯体［ＩＶａη］をそれぞれ得ることができた。【００９２】  これらの磁性流体の性状について、以下に示す。
塩化鉄（ＩＩＩ）Ｄ−グルコサミン塩酸塩錯体［ＩＶａα］：赤褐色、粘性小／塩化鉄（ＩＩ）Ｄ−グルコサミン塩酸塩錯体［ＩＶａβ］：淡緑色、粘性小／塩化コバルト（ＩＩ）Ｄ−グルコサミン塩酸塩錯体［ＩＶａγ］：赤紫色、粘性小／塩化マンガン（ＩＩ）Ｄ−グルコサミン塩酸塩錯体［ＩＶａδ］：淡桃色透明、粘性小／塩化ジスプロシウム（ＩＩＩ）Ｄ−グルコサミン塩酸塩錯体［ＩＶａε］：淡白色透明、粘性小／塩化ネオジウム（ＩＩＩ）Ｄ−グルコサミン塩酸塩錯体［ＩＶａζ］：淡青色透明、粘性小／塩化サマリウム（ＩＩＩ）Ｄ−グルコサミン塩酸塩錯体［ＩＶａη］：淡黄色透明、粘性小
【実施例８】
【００９３】  塩化鉄（ＩＩＩ）Ｄ−グリセロサミン塩酸塩錯体［ＩＶｂα］、塩化鉄（ＩＩ）Ｄ−グリセロサミン塩酸塩錯体［ＩＶｂβ］、塩化コバルト（ＩＩ）Ｄ−グリセロサミン塩酸塩錯体［ＩＶｂγ］、塩化マンガン（ＩＩ）Ｄ−グリセロサミン塩酸塩錯体［ＩＶｂδ］、塩化ジスプロシウム（ＩＩＩ）Ｄ−グリセロサミン塩酸塩錯体［ＩＶｂε］、塩化ネオジウム（ＩＩＩ）Ｄ−グリセロサミン塩酸塩錯体［ＩＶｂζ］、塩化サマリウム（ＩＩＩ）Ｄ−グリセロサミン塩酸塩錯体［ＩＶｂη］の合成【００９４】
【化ＸＶＩＩ】
0005970670.tif 000042
【００９５】Ｄ−グリセロサミン塩酸塩３２５ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−グリセロサミン塩酸塩錯体［ＩＶｂα］、塩化鉄（ＩＩ）Ｄ−グリセロサミン塩酸塩錯体［ＩＶｂβ］、塩化コバルト（ＩＩ）Ｄ−グリセロサミン塩酸塩錯体［ＩＶｂγ］、塩化マンガン（ＩＩ）Ｄ−グリセロサミン塩酸塩錯体［ＩＶｂδ］、塩化ジスプロシウム（ＩＩＩ）Ｄ−グリセロサミン塩酸塩錯体［ＩＶｂε］、塩化ネオジウム（ＩＩＩ）Ｄ−グリセロサミン塩酸塩錯体［ＩＶｂζ］、塩化サマリウム（ＩＩＩ）Ｄ−グリセロサミン塩酸塩錯体［ＩＶｂη］をそれぞれ得ることができた。【００９６】  これらの磁性流体の性状について、以下に示す。
塩化鉄（ＩＩＩ）Ｄ−グリセロサミン塩酸塩錯体［ＩＶｂα］：赤褐色、粘性小／塩化鉄（ＩＩ）Ｄ−グリセロサミン塩酸塩錯体［ＩＶｂβ］：淡緑色、粘性小／塩化コバルト（ＩＩ）Ｄ−グリセロサミン塩酸塩錯体［ＩＶｂγ］：赤紫色、粘性小／塩化マンガン（ＩＩ）Ｄ−グリセロサミン塩酸塩錯体［ＩＶｂδ］：淡桃色透明、粘性小／塩化ジスプロシウム（ＩＩＩ）Ｄ−グリセロサミン塩酸塩錯体［ＩＶｂε］：淡白色透明、粘性小／塩化ネオジウム（ＩＩＩ）Ｄ−グリセロサミン塩酸塩錯体［ＩＶｂζ］：淡青色透明、粘性小／塩化サマリウム（ＩＩＩ）Ｄ−グリセロサミン塩酸塩錯体［ＩＶｂη］：淡黄色透明、粘性小
【実施例９】
【００９７】  塩化鉄（ＩＩＩ）Ｄ−キシロサミン塩酸塩錯体［ＩＶｃα］、塩化鉄（ＩＩ）Ｄ−キシロサミン塩酸塩錯体［ＩＶｃβ］、塩化コバルト（ＩＩ）Ｄ−キシロサミン塩酸塩錯体［ＩＶｃγ］、塩化マンガン（ＩＩ）Ｄ−キシロサミン塩酸塩錯体［ＩＶｃδ］、塩化ジスプロシウム（ＩＩＩ）Ｄ−キシロサミン塩酸塩錯体［ＩＶｃε］、塩化ネオジウム（ＩＩＩ）Ｄ−キシロサミン塩酸塩錯体［ＩＶｃζ］、塩化サマリウム（ＩＩＩ）Ｄ−キシロサミン塩酸塩錯体［ＩＶｃη］の合成【００９８】
【化ＸＶＩＩＩ】
0005970670.tif 000043
【００９９】Ｄ−キシロサミン塩酸塩４８１ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−キシロサミン塩酸塩錯体［ＩＶｃα］、塩化鉄（ＩＩ）Ｄ−キシロサミン塩酸塩錯体［ＩＶｃβ］、塩化コバルト（ＩＩ）Ｄ−キシロサミン塩酸塩錯体［ＩＶｃγ］、塩化マンガン（ＩＩ）Ｄ−キシロサミン塩酸塩錯体［ＩＶｃδ］、塩化ジスプロシウム（ＩＩＩ）Ｄ−キシロサミン塩酸塩錯体［ＩＶｃε］、塩化ネオジウム（ＩＩＩ）Ｄ−キシロサミン塩酸塩錯体［ＩＶｃζ］、塩化サマリウム（ＩＩＩ）Ｄ−キシロサミン塩酸塩錯体［ＩＶｃη］をそれぞれ得ることができた。【０１００】  これらの磁性流体の性状について、以下に示す。
塩化鉄（ＩＩＩ）Ｄ−キシロサミン塩酸塩錯体［ＩＶｃα］：赤褐色、粘性小／塩化鉄（ＩＩ）Ｄ−キシロサミン塩酸塩錯体［ＩＶｃβ］：淡緑色、粘性小／塩化コバルト（ＩＩ）Ｄ−キシロサミン塩酸塩錯体［ＩＶｃγ］：赤紫色、粘性小／塩化マンガン（ＩＩ）Ｄ−キシロサミン塩酸塩錯体［ＩＶｃδ］：淡桃色透明、粘性小／塩化ジスプロシウム（ＩＩＩ）Ｄ−キシロサミン塩酸塩錯体［ＩＶｃε］：淡白色透明、粘性小／塩化ネオジウム（ＩＩＩ）Ｄ−キシロサミン塩酸塩錯体［ＩＶｃζ］：淡青色透明、粘性小／塩化サマリウム（ＩＩＩ）Ｄ−キシロサミン塩酸塩錯体［ＩＶｃη］：淡黄色透明、粘性小
【実施例１０】
【０１０１】  塩化鉄（ＩＩＩ）Ｄ−グルカミン塩酸塩錯体［Ｖａα］、塩化鉄（ＩＩ）Ｄ−グルカミン塩酸塩錯体［Ｖａβ］、塩化コバルト（ＩＩ）Ｄ−グルカミン塩酸塩錯体［Ｖａγ］、塩化マンガン（ＩＩ）Ｄ−グルカミン塩酸塩錯体［Ｖａδ］、塩化ジスプロシウム（ＩＩＩ）Ｄ−グルカミン塩酸塩錯体［Ｖａε］、塩化ネオジウム（ＩＩＩ）Ｄ−グルカミン塩酸塩錯体［Ｖａζ］、塩化サマリウム（ＩＩＩ）Ｄ−グルカミン塩酸塩錯体［Ｖａη］の合成【０１０２】
【化ＸＩＸ】
0005970670.tif 000044
【０１０３】Ｄ−グルカミン塩酸塩５６４ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｄ−グルカミン塩酸塩錯体［Ｖａα］、塩化鉄（ＩＩ）Ｄ−グルカミン塩酸塩錯体［Ｖａβ］、塩化コバルト（ＩＩ）Ｄ−グルカミン塩酸塩錯体［Ｖａγ］、塩化マンガン（ＩＩ）Ｄ−グルカミン塩酸塩錯体［Ｖａδ］、塩化ジスプロシウム（ＩＩＩ）Ｄ−グルカミン塩酸塩錯体［Ｖａε］、塩化ネオジウム（ＩＩＩ）Ｄ−グルカミン塩酸塩錯体［Ｖａζ］、塩化サマリウム（ＩＩＩ）Ｄ−グルカミン塩酸塩錯体［Ｖａη］をそれぞれ得ることができた。【０１０４】  これらの磁性流体の性状について、以下に示す。
塩化鉄（ＩＩＩ）Ｄ−グルカミン塩酸塩錯体［Ｖａα］：赤褐色、粘性小／塩化鉄（ＩＩ）Ｄ−グルカミン塩酸塩錯体［Ｖａβ］：淡緑色、粘性小／塩化コバルト（ＩＩ）Ｄ−グルカミン塩酸塩錯体［Ｖａγ］：赤紫色、粘性小／塩化マンガン（ＩＩ）Ｄ−グルカミン塩酸塩錯体［Ｖａδ］：淡桃色透明、粘性小／塩化ジスプロシウム（ＩＩＩ）Ｄ−グルカミン塩酸塩錯体［Ｖａε］：淡白色透明、粘性小／塩化ネオジウム（ＩＩＩ）Ｄ−グルカミン塩酸塩錯体［Ｖａζ］：淡青色透明、粘性小／塩化サマリウム（ＩＩＩ）Ｄ−グルカミン塩酸塩錯体［Ｖａη］：淡黄色透明、粘性小
【実施例１１】
【０１０５】  塩化鉄（ＩＩＩ）Ｎ−メチル−Ｄ−グルカミン塩酸塩錯体［Ｖｂα］、塩化鉄（ＩＩ）Ｎ−メチル−Ｄ−グルカミン塩酸塩錯体［Ｖｂβ］、塩化コバルト（ＩＩ）Ｎ−メチル−Ｄ−グルカミン塩酸塩錯体［Ｖｂγ］、塩化マンガン（ＩＩ）Ｎ−メチル−Ｄ−グルカミン塩酸塩錯体［Ｖｂδ］、塩化ジスプロシウム（ＩＩＩ）Ｎ−メチル−Ｄ−グルカミン塩酸塩錯体［Ｖｂε］、塩化ネオジウム（ＩＩＩ）Ｎ−メチル−Ｄ−グルカミン塩酸塩錯体［Ｖｂζ］、塩化サマリウム（ＩＩＩ）Ｎ−メチル−Ｄ−グルカミン塩酸塩錯体［Ｖｂη］の合成【０１０６】
【化ＸＸ】
0005970670.tif 000045
【０１０７】Ｎ−メチル−Ｄ−グルカミン塩酸塩６００ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｎ−メチル−Ｄ−グルカミン塩酸塩錯体［Ｖｂα］、塩化鉄（ＩＩ）Ｎ−メチル−Ｄ−グルカミン塩酸塩錯体［Ｖｂβ］、塩化コバルト（ＩＩ）Ｎ−メチル−Ｄ−グルカミン塩酸塩錯体［Ｖｂγ］、塩化マンガン（ＩＩ）Ｎ−メチル−Ｄ−グルカミン塩酸塩錯体［Ｖｂδ］、塩化ジスプロシウム（ＩＩＩ）Ｎ−メチル−Ｄ−グルカミン塩酸塩錯体［Ｖｂε］、塩化ネオジウム（ＩＩＩ）Ｎ−メチル−Ｄ−グルカミン塩酸塩錯体［Ｖｂζ］、塩化サマリウム（ＩＩＩ）Ｎ−メチル−Ｄ−グルカミン塩酸塩錯体［Ｖｂη］をそれぞれ得ることができた。【０１０８】  これらの磁性流体の性状について、以下に示す。
塩化鉄（ＩＩＩ）Ｎ−メチル−Ｄ−グルカミン塩酸塩錯体［Ｖｂα］：赤褐色、粘性小／塩化鉄（ＩＩ）Ｎ−メチル−Ｄ−グルカミン塩酸塩錯体［Ｖｂβ］：淡緑色、粘性小／塩化コバルト（ＩＩ）Ｎ−メチル−Ｄ−グルカミン塩酸塩錯体［Ｖｂγ］：赤紫色、粘性小／塩化マンガン（ＩＩ）Ｎ−メチル−Ｄ−グルカミン塩酸塩錯体［Ｖｂδ］：淡桃色透明、粘性小／塩化ジスプロシウム（ＩＩＩ）Ｎ−メチル−Ｄ−グルカミン塩酸塩錯体［Ｖｂε］：淡白色透明、粘性小／塩化ネオジウム（ＩＩＩ）Ｎ−メチル−Ｄ−グルカミン塩酸塩錯体［Ｖｂζ］：淡青色透明、粘性小／塩化サマリウム（ＩＩＩ）Ｎ−メチル−Ｄ−グルカミン塩酸塩錯体［Ｖｂη］：淡黄色透明、粘性小
【実施例１２】
【０１０９】  塩化鉄（ＩＩＩ）１−アミノ−１−デオキシ−Ｄ−グリセロール塩酸塩錯体［Ｖｃα］、塩化鉄（ＩＩ）１−アミノ−１−デオキシ−Ｄ−グリセロール塩酸塩錯体［Ｖｃβ］、塩化コバルト（ＩＩ）１−アミノ−１−デオキシ−Ｄ−グリセロール塩酸塩錯体［Ｖｃγ］、塩化マンガン（ＩＩ）１−アミノ−１−デオキシ−Ｄ−グリセロール塩酸塩錯体［Ｖｃδ］、塩化ジスプロシウム（ＩＩＩ）１−アミノ−１−デオキシ−Ｄ−グリセロール塩酸塩錯体［Ｖｃε］、塩化ネオジウム（ＩＩＩ）１−アミノ−１−デオキシ−Ｄ−グリセロール塩酸塩錯体［Ｖｃζ］、塩化サマリウム（ＩＩＩ）１−アミノ−１−デオキシ−Ｄ−グリセロール塩酸塩錯体［Ｖｃη］の合成【０１１０】
【化ＸＸＩ】
0005970670.tif 000046
【０１１１】１−アミノ−１−デオキシ−Ｄ−グリセロール塩酸塩３３０ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）１−アミノ−１−デオキシ−Ｄ−グリセロール塩酸塩錯体［Ｖｃα］、塩化鉄（ＩＩ）１−アミノ−１−デオキシ−Ｄ−グリセロール塩酸塩錯体［Ｖｃβ］、塩化コバルト（ＩＩ）１−アミノ−１−デオキシ−Ｄ−グリセロール塩酸塩錯体［Ｖｃγ］、塩化マンガン（ＩＩ）１−アミノ−１−デオキシ−Ｄ−グリセロール塩酸塩錯体［Ｖｃδ］、塩化ジスプロシウム（ＩＩＩ）１−アミノ−１−デオキシ−Ｄ−グリセロール塩酸塩錯体［Ｖｃε］、塩化ネオジウム（ＩＩＩ）１−アミノ−１−デオキシ−Ｄ−グリセロール塩酸塩錯体［Ｖｃζ］、塩化サマリウム（ＩＩＩ）１−アミノ−１−デオキシ−Ｄ−グリセロール塩酸塩錯体［Ｖｃη］をそれぞれ得ることができた。【０１１２】  これらの磁性流体の性状について、以下に示す。
塩化鉄（ＩＩＩ）１−アミノ−１−デオキシ−Ｄ−グリセロール塩酸塩錯体［Ｖｃα］：赤褐色、粘性小／塩化鉄（ＩＩ）１−アミノ−１−デオキシ−Ｄ−グリセロール塩酸塩錯体［Ｖｃβ］：淡緑色、粘性小／塩化コバルト（ＩＩ）１−アミノ−１−デオキシ−Ｄ−グリセロール塩酸塩錯体［Ｖｃγ］：赤紫色、粘性小／塩化マンガン（ＩＩ）１−アミノ−１−デオキシ−Ｄ−グリセロール塩酸塩錯体［Ｖｃδ］：淡桃色透明、粘性小／塩化ジスプロシウム（ＩＩＩ）１−アミノ−１−デオキシ−Ｄ−グリセロール塩酸塩錯体［Ｖｃε］：淡白色透明、粘性小／塩化ネオジウム（ＩＩＩ）１−アミノ−１−デオキシ−Ｄ−グリセロール塩酸塩錯体［Ｖｃζ］：淡青色透明、粘性小／塩化サマリウム（ＩＩＩ）１−アミノ−１−デオキシ−Ｄ−グリセロール塩酸塩錯体［Ｖｃη］：淡黄色透明、粘性小
【実施例１３】
【０１１３】  塩化鉄（ＩＩＩ）１，４−ジアミノブタン二塩酸塩モノ錯体［ＶＩａα］、塩化鉄（ＩＩ）１，４−ジアミノブタン二塩酸塩モノ錯体［ＶＩａβ］、塩化コバルト（ＩＩ）１，４−ジアミノブタン二塩酸塩モノ錯体［ＶＩａγ］、塩化マンガン（ＩＩ）１，４−ジアミノブタン二塩酸塩モノ錯体［ＶＩａδ］、塩化ジスプロシウム（ＩＩＩ）１，４−ジアミノブタン二塩酸塩モノ錯体［ＶＩａε］、塩化ネオジウム（ＩＩＩ）１，４−ジアミノブタン二塩酸塩モノ錯体［ＶＩａζ］、塩化サマリウム（ＩＩＩ）１，４−ジアミノブタン二塩酸塩モノ錯体［ＶＩａη］の合成【０１１４】
【化ＸＸＩＩ】
0005970670.tif 000047
【０１１５】１，４−ジアミノブタン二塩酸塩４１７ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ネオジウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）１，４−ジアミノブタン二塩酸塩モノ錯体［ＶＩａα］、塩化鉄（ＩＩ）１，４−ジアミノブタン二塩酸塩モノ錯体［ＶＩａβ］、塩化コバルト（ＩＩ）１，４−ジアミノブタン二塩酸塩モノ錯体［ＶＩａγ］、塩化マンガン（ＩＩ）１，４−ジアミノブタン二塩酸塩モノ錯体［ＶＩａδ］、塩化ジスプロシウム（ＩＩＩ）１，４−ジアミノブタン二塩酸塩モノ錯体［ＶＩａε］、塩化ネオジウム（ＩＩＩ）１，４−ジアミノブタン二塩酸塩モノ錯体［ＶＩａζ］、塩化サマリウム（ＩＩＩ）１，４−ジアミノブタン二塩酸塩モノ錯体［ＶＩａη］をそれぞれ得ることができた。【０１１６】  これらの磁性流体の性状について、以下に示す。
塩化鉄（ＩＩＩ）１，４−ジアミノブタン二塩酸塩モノ錯体［ＶＩａα］：赤褐色、粘性小／塩化鉄（ＩＩ）１，４−ジアミノブタン二塩酸塩モノ錯体［ＶＩａβ］：淡緑色、粘性小／塩化コバルト（ＩＩ）１，４−ジアミノブタン二塩酸塩モノ錯体［ＶＩａγ］：赤紫色、粘性小／塩化マンガン（ＩＩ）１，４−ジアミノブタン二塩酸塩モノ錯体［ＶＩａδ］：淡桃色透明、粘性小／塩化ジスプロシウム（ＩＩＩ）１，４−ジアミノブタン二塩酸塩モノ錯体［ＶＩａε］：淡白色透明、粘性小／塩化ネオジウム（ＩＩＩ）１，４−ジアミノブタン二塩酸塩モノ錯体［ＶＩａζ］：淡青色透明、粘性小／塩化サマリウム（ＩＩＩ）１，４−ジアミノブタン二塩酸塩モノ錯体［ＶＩａη］：淡黄色透明、粘性小
【実施例１４】
【０１１７】  塩化鉄（ＩＩＩ）１，４−ジアミノブタン二塩酸塩ジ錯体［ＶＩｂα］、塩化鉄（ＩＩ）１，４−ジアミノブタン二塩酸塩ジ錯体［ＶＩｂβ］、塩化コバルト（ＩＩ）１，４−ジアミノブタン二塩酸塩ジ錯体［ＶＩｂγ］、塩化マンガン（ＩＩ）１，４−ジアミノブタン二塩酸塩ジ錯体［ＶＩｂδ］、塩化ジスプロシウム（ＩＩＩ）１，４−ジアミノブタン二塩酸塩ジ錯体［ＶＩｂε］、塩化ネオジウム（ＩＩＩ）１，４−ジアミノブタン二塩酸塩ジ錯体［ＶＩｂζ］、塩化サマリウム（ＩＩＩ）１，４−ジアミノブタン二塩酸塩ジ錯体［ＶＩｂη］の合成【０１１８】
【化ＸＸＩＩＩ】
0005970670.tif 000048
【０１１９】１，４−ジアミノブタン二塩酸塩４１７ｍｇ（２．５９ｍｍｏｌ）を精製水１ｍｌに溶解し、これに、塩化鉄（ＩＩＩ）水溶液２ｍｌ（水１ｍｌ中に塩化鉄（ＩＩＩ）を２．５９ｍｍｏｌ含む）又は、塩化鉄（ＩＩ）水溶液２ｍｌ（水１ｍｌ中に塩化鉄（ＩＩ）を２．５９ｍｍｏｌ含む）又は、塩化コバルト（ＩＩ）水溶液２ｍｌ（水１ｍｌ中に塩化コバルト（ＩＩ）を２．５９ｍｍｏｌ含む）又は、塩化マンガン（ＩＩ）水溶液２ｍｌ（水１ｍｌ中に塩化マンガン（ＩＩ）を２．５９ｍｍｏｌ含む）又は、塩化ジスプロシウム（ＩＩＩ）水溶液２ｍｌ（水１ｍｌ中に塩化ネオジウム（ＩＩＩ）を２．５９ｍｍｏｌ含む）又は、塩化ネオジウム（ＩＩＩ）水溶液２ｍｌ（水１ｍｌ中に塩化ネオジウム（ＩＩＩ）を２．５９ｍｍｏｌ含む）又は、塩化サマリウム（ＩＩＩ）水溶液２ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）１，４−ジアミノブタン二塩酸塩モノ錯体［ＶＩａα］、塩化鉄（ＩＩ）１，４−ジアミノブタン二塩酸塩ジ錯体［ＶＩｂβ］、塩化コバルト（ＩＩ）１，４−ジアミノブタン二塩酸塩ジ錯体［ＶＩｂγ］、塩化マンガン（ＩＩ）１，４−ジアミノブタン二塩酸塩ジ錯体［ＶＩｂδ］、塩化ジスプロシウム（ＩＩＩ）１，４−ジアミノブタン二塩酸塩ジ錯体［ＶＩｂε］、塩化ネオジウム（ＩＩＩ）１，４−ジアミノブタン二塩酸塩ジ錯体［ＶＩｂζ］、塩化サマリウム（ＩＩＩ）１，４−ジアミノブタン二塩酸塩ジ錯体［ＶＩｂη］をそれぞれ得ることができた。【０１２０】  これらの磁性流体の性状について、以下に示す。
塩化鉄（ＩＩＩ）１，４−ジアミノブタン二塩酸塩モノ錯体［ＶＩａα］：赤褐色、粘性小／塩化鉄（ＩＩ）１，４−ジアミノブタン二塩酸塩ジ錯体［ＶＩｂβ］：淡緑色、粘性小／塩化コバルト（ＩＩ）１，４−ジアミノブタン二塩酸塩ジ錯体［ＶＩｂγ］：赤紫色、粘性小／塩化マンガン（ＩＩ）１，４−ジアミノブタン二塩酸塩ジ錯体［ＶＩｂδ］：淡桃色透明、粘性小／塩化ジスプロシウム（ＩＩＩ）１，４−ジアミノブタン二塩酸塩ジ錯体［ＶＩｂε］：淡白色透明、粘性小／塩化ネオジウム（ＩＩＩ）１，４−ジアミノブタン二塩酸塩ジ錯体［ＶＩｂζ］：淡青色透明、粘性小／塩化サマリウム（ＩＩＩ）１，４−ジアミノブタン二塩酸塩ジ錯体［ＶＩｂη］：淡黄色透明、粘性小
【実施例１５】
【０１２１】  塩化鉄（ＩＩＩ）ビス（ヘキサメチレン）トリアミン三塩酸塩錯体［ＶＩｃα］、塩化鉄（ＩＩ）ビス（ヘキサメチレン）トリアミン三塩酸塩錯体［ＶＩｃβ］、塩化コバルト（ＩＩ）ビス（ヘキサメチレン）トリアミン三塩酸塩錯体［ＶＩｃγ］、塩化マンガン（ＩＩ）ビス（ヘキサメチレン）トリアミン三塩酸塩錯体［ＶＩｃδ］、塩化ジスプロシウム（ＩＩＩ）ビス（ヘキサメチレン）トリアミン三塩酸塩錯体［ＶＩｃε］、塩化ネオジウム（ＩＩＩ）ビス（ヘキサメチレン）トリアミン三塩酸塩錯体［ＶＩｃζ］、塩化サマリウム（ＩＩＩ）ビス（ヘキサメチレン）トリアミン三塩酸塩錯体［ＶＩｃη］の合成【０１２２】
【化ＸＸＩＶ】
0005970670.tif 000049
【０１２３】ビス（ヘキサメチレン）トリアミン三塩酸塩８４１ｍｇ（２．５９ｍｍｏｌ）を精製水１ｍｌに溶解し、これに、塩化鉄（ＩＩＩ）水溶液３ｍｌ（水１ｍｌ中に塩化鉄（ＩＩＩ）を２．５９ｍｍｏｌ含む）又は、塩化鉄（ＩＩ）水溶液３ｍｌ（水１ｍｌ中に塩化鉄（ＩＩ）を２．５９ｍｍｏｌ含む）又は、塩化コバルト（ＩＩ）水溶液３ｍｌ（水１ｍｌ中に塩化コバルト（ＩＩ）を２．５９ｍｍｏｌ含む）又は、塩化マンガン（ＩＩ）水溶液３ｍｌ（水１ｍｌ中に塩化マンガン（ＩＩ）を２．５９ｍｍｏｌ含む）又は、塩化ジスプロシウム（ＩＩＩ）水溶液３ｍｌ（水１ｍｌ中に塩化ジスプロシウム（ＩＩＩ）を２．５９ｍｍｏｌ含む）又は、塩化ネオジウム（ＩＩＩ）水溶液３ｍｌ（水１ｍｌ中に塩化ネオジウム（ＩＩＩ）を２．５９ｍｍｏｌ含む）又は、塩化サマリウム（ＩＩＩ）水溶液３ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ビス（ヘキサメチレン）トリアミン三塩酸塩錯体［ＶＩｃα］、塩化鉄（ＩＩ）ビス（ヘキサメチレン）トリアミン三塩酸塩錯体［ＶＩｃβ］、塩化コバルト（ＩＩ）ビス（ヘキサメチレン）トリアミン三塩酸塩錯体［ＶＩｃγ］、塩化マンガン（ＩＩ）ビス（ヘキサメチレン）トリアミン三塩酸塩錯体［ＶＩｃδ］塩化ジスプロシウム（ＩＩＩ）ビス（ヘキサメチレン）トリアミン三塩酸塩錯体［ＶＩｃε］、塩化ネオジウム（ＩＩＩ）ビス（ヘキサメチレン）トリアミン三塩酸塩錯体［ＶＩｃζ］、塩化サマリウム（ＩＩＩ）ビス（ヘキサメチレン）トリアミン三塩酸塩錯体［ＶＩｃη］をそれぞれ得ることができた。【０１２４】  これらの磁性流体の性状について、以下に示す。
塩化鉄（ＩＩＩ）ビス（ヘキサメチレン）トリアミン三塩酸塩錯体［ＶＩｃα］：赤褐色透明、粘性小／塩化鉄（ＩＩ）ビス（ヘキサメチレン）トリアミン三塩酸塩錯体［ＶＩｃβ］：淡緑色、粘性小／塩化コバルト（ＩＩ）ビス（ヘキサメチレン）トリアミン三塩酸塩錯体［ＶＩｃγ］：赤紫色、粘性小／塩化マンガン（ＩＩ）ビス（ヘキサメチレン）トリアミン三塩酸塩錯体［ＶＩｃδ］：淡桃色透明、粘性小／塩化ジスプロシウム（ＩＩＩ）ビス（ヘキサメチレン）トリアミン三塩酸塩錯体［ＶＩｃε］：淡白色透明、粘性小／塩化ネオジウム（ＩＩＩ）ビス（ヘキサメチレン）トリアミン三塩酸塩錯体［ＶＩｃζ］：淡青色透明、粘性小／塩化サマリウム（ＩＩＩ）ビス（ヘキサメチレン）トリアミン三塩酸塩錯体［ＶＩｃη］：淡黄色透明、粘性小
【実施例１６】
【０１２５】  塩化鉄（ＩＩＩ）エチレンジアミン二塩酸塩錯体［ＶＩｄα］、塩化鉄（ＩＩ）エチレンジアミン二塩酸塩錯体［ＶＩｄβ］、塩化コバルト（ＩＩ）エチレンジアミン二塩酸塩錯体［ＶＩｄγ］、塩化マンガン（ＩＩ）エチレンジアミン二塩酸塩錯体［ＶＩｄδ］、塩化ジスプロシウム（ＩＩＩ）エチレンジアミン二塩酸塩錯体［ＶＩｄε］、塩化ネオジウム（ＩＩＩ）エチレンジアミン二塩酸塩錯体［ＶＩｄζ］、塩化サマリウム（ＩＩＩ）エチレンジアミン二塩酸塩錯体［ＶＩｄη］の合成【０１２６】
【化ＸＸＶ】
0005970670.tif 000050
【０１２７】エチレンジアミン二塩酸塩３４４ｍｇ（２．５９ｍｍｏｌ）を精製水１ｍｌに溶解し、これに、塩化鉄（ＩＩＩ）水溶液２ｍｌ（水１ｍｌ中に塩化鉄（ＩＩＩ）を２．５９ｍｍｏｌ含む）又は、塩化鉄（ＩＩ）水溶液２ｍｌ（水１ｍｌ中に塩化鉄（ＩＩ）を２．５９ｍｍｏｌ含む）又は、塩化コバルト（ＩＩ）水溶液２ｍｌ（水１ｍｌ中に塩化コバルト（ＩＩ）を２．５９ｍｍｏｌ含む）又は、塩化マンガン（ＩＩ）水溶液２ｍｌ（水１ｍｌ中に塩化マンガン（ＩＩ）を２．５９ｍｍｏｌ含む）又は、塩化ジスプロシウム（ＩＩＩ）水溶液２ｍｌ（水１ｍｌ中に塩化ジスプロシウム（ＩＩＩ）を２．５９ｍｍｏｌ含む）又は、塩化ネオジウム（ＩＩＩ）水溶液２ｍｌ（水１ｍｌ中に塩化ネオジウム（ＩＩＩ）を２．５９ｍｍｏｌ含む）又は、塩化サマリウム（ＩＩＩ）水溶液２ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）エチレンジアミン二塩酸塩錯体［ＶＩｄα］、塩化鉄（ＩＩ）エチレンジアミン二塩酸塩錯体［ＶＩｄβ］、塩化コバルト（ＩＩ）エチレンジアミン二塩酸塩錯体［ＶＩｄγ］、塩化マンガン（ＩＩ）エチレンジアミン二塩酸塩錯体［ＶＩｄδ］、塩化ジスプロシウム（ＩＩＩ）エチレンジアミン二塩酸塩錯体［ＶＩｄε］、塩化ネオジウム（ＩＩＩ）エチレンジアミン二塩酸塩錯体［ＶＩｄζ］、塩化サマリウム（ＩＩＩ）エチレンジアミン二塩酸塩錯体［ＶＩｄη］をそれぞれ得ることができた。【０１２８】  これらの磁性流体の性状について、以下に示す。
塩化鉄（ＩＩＩ）エチレンジアミン二塩酸塩錯体［ＶＩｄα］：赤褐色透明、粘性小／塩化鉄（ＩＩ）エチレンジアミン二塩酸塩錯体［ＶＩｄβ］：淡緑色、粘性小／塩化コバルト（ＩＩ）エチレンジアミン二塩酸塩錯体［ＶＩｄγ］：赤紫色、粘性小／塩化マンガン（ＩＩ）エチレンジアミン二塩酸塩錯体［ＶＩｄδ］：淡桃色透明、粘性小／塩化ジスプロシウム（ＩＩＩ）エチレンジアミン二塩酸塩錯体［ＶＩｄε］：淡白色透明、粘性小／塩化ネオジウム（ＩＩＩ）エチレンジアミン二塩酸塩錯体［ＶＩｄζ］：淡青色透明、粘性小／塩化サマリウム（ＩＩＩ）エチレンジアミン二塩酸塩錯体［ＶＩｄη］：淡黄色透明、粘性小
【実施例１７】
【０１２９】  塩化鉄（ＩＩＩ）ビス（ジメチレン）トリアミン三塩酸塩錯体［ＶＩｅα］、塩化鉄（ＩＩ）ビス（ジメチレン）トリアミン三塩酸塩錯体［ＶＩｅβ］、塩化コバルト（ＩＩ）ビス（ジメチレン）トリアミン三塩酸塩錯体［ＶＩｅγ］、塩化マンガン（ＩＩ）ビス（ジメチレン）トリアミン三塩酸塩錯体［ＶＩｅδ］、塩化ジスプロシウム（ＩＩＩ）ビス（ジメチレン）トリアミン三塩酸塩錯体［ＶＩｅε］、塩化ネオジウム（ＩＩＩ）ビス（ジメチレン）トリアミン三塩酸塩錯体［ＶＩｅζ］、塩化サマリウム（ＩＩＩ）ビス（ジメチレン）トリアミン三塩酸塩錯体［ＶＩｅη］の合成【０１３０】
【化ＸＸＶＩ】
0005970670.tif 000051
【０１３１】ビス（ジメチレン）トリアミン三塩酸塩５５０ｍｇ（２．５９ｍｍｏｌ）を精製水１ｍｌに溶解し、これに、塩化鉄（ＩＩＩ）水溶液３ｍｌ（水１ｍｌ中に塩化鉄（ＩＩＩ）を２．５９ｍｍｏｌ含む）又は、塩化鉄（ＩＩ）水溶液３ｍｌ（水１ｍｌ中に塩化鉄（ＩＩ）を２．５９ｍｍｏｌ含む）又は、塩化コバルト（ＩＩ）水溶液３ｍｌ（水１ｍｌ中に塩化コバルト（ＩＩ）を２．５９ｍｍｏｌ含む）又は、塩化マンガン（ＩＩ）水溶液３ｍｌ（水１ｍｌ中に塩化マンガン（ＩＩ）を２．５９ｍｍｏｌ含む）又は、塩化ジスプロシウム（ＩＩＩ）水溶液３ｍｌ（水１ｍｌ中に塩化ジスプロシウム（ＩＩＩ）を２．５９ｍｍｏｌ含む）又は、塩化ネオジウム（ＩＩＩ）水溶液３ｍｌ（水１ｍｌ中に塩化ネオジウム（ＩＩＩ）を２．５９ｍｍｏｌ含む）又は、塩化サマリウム（ＩＩＩ）水溶液３ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）ビス（ジメチレン）トリアミン三塩酸塩錯体［ＶＩｅα］、塩化鉄（ＩＩ）ビス（ジメチレン）トリアミン三塩酸塩錯体［ＶＩｅβ］、塩化コバルト（ＩＩ）ビス（ジメチレン）トリアミン三塩酸塩錯体［ＶＩｅγ］、塩化マンガン（ＩＩ）ビス（ジメチレン）トリアミン三塩酸塩錯体［ＶＩｅδ］、塩化ジスプロシウム（ＩＩＩ）ビス（ジメチレン）トリアミン三塩酸塩錯体［ＶＩｅε］、塩化ネオジウム（ＩＩＩ）ビス（ジメチレン）トリアミン三塩酸塩錯体［ＶＩｅζ］、塩化サマリウム（ＩＩＩ）ビス（ジメチレン）トリアミン三塩酸塩錯体［ＶＩｅη］をそれぞれ得ることができた。【０１３２】  これらの磁性流体の性状について、以下に示す。
塩化鉄（ＩＩ）ビス（ジメチレン）トリアミン三塩酸塩錯体［ＶＩｅβ］：赤褐色、粘性小／塩化鉄（ＩＩ）ビス（ジメチレン）トリアミン三塩酸塩錯体［ＶＩｅβ］：淡緑色、粘性小／塩化コバルト（ＩＩ）ビス（ジメチレン）トリアミン三塩酸塩錯体［ＶＩｅγ］：赤紫色、粘性小／塩化マンガン（ＩＩ）ビス（ジメチレン）トリアミン三塩酸塩錯体［ＶＩｅδ］：淡桃色透明、粘性小／塩化ジスプロシウム（ＩＩＩ）ビス（ジメチレン）トリアミン三塩酸塩錯体［ＶＩｅε］：淡白色透明、粘性小／塩化ネオジウム（ＩＩＩ）ビス（ジメチレン）トリアミン三塩酸塩錯体［ＶＩｅζ］：淡青色透明、粘性小／塩化サマリウム（ＩＩＩ）ビス（ジメチレン）トリアミン三塩酸塩錯体［ＶＩｅη］：淡黄色透明、粘性小
【実施例１８】
【０１３３】  塩化鉄（ＩＩＩ）尿素塩酸塩錯体［ＶＩＩａα］、塩化鉄（ＩＩ）尿素塩酸塩錯体［ＶＩＩａβ］、塩化コバルト（ＩＩ）尿素塩酸塩錯体［ＶＩＩａγ］、塩化マンガン（ＩＩ）尿素塩酸塩錯体［ＶＩＩａδ］、塩化ジスプロシウム（ＩＩＩ）尿素塩酸塩錯体［ＶＩＩａε］、塩化ネオジウム（ＩＩＩ）尿素塩酸塩錯体［ＶＩＩａζ］、塩化サマリウム（ＩＩＩ）尿素塩酸塩錯体［ＶＩＩａη］の合成【０１３４】
【化ＸＸＶＩＩ】
0005970670.tif 000052
【０１３５】尿素塩酸塩２５０ｍｇ（２．５９ｍｍｏｌ）を精製水１ｍｌに溶解し、これに、塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は、塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）尿素塩酸塩錯体［ＶＩＩａα］，塩化鉄（ＩＩ）尿素塩酸塩錯体［ＶＩＩａβ］，塩化コバルト（ＩＩ）尿素塩酸塩錯体［ＶＩＩａγ］，塩化マンガン（ＩＩ）尿素塩酸塩錯体［ＶＩＩａδ］，塩化ジスプロシウム（ＩＩＩ）尿素塩酸塩錯体［ＶＩＩａε］，塩化ネオジウム（ＩＩＩ）尿素塩酸塩錯体［ＶＩＩａζ］，塩化サマリウム（ＩＩＩ）尿素塩酸塩錯体［ＶＩＩａη］，をそれぞれ得ることができた。【０１３６】  これらの磁性流体の性状について、以下に示す。
塩化鉄（ＩＩＩ）尿素塩酸塩錯体［ＶＩＩａα］：赤褐色、粘性小／塩化鉄（ＩＩ）尿素塩酸塩錯体［ＶＩＩａβ］：淡緑色、粘性小／塩化コバルト（ＩＩ）尿素塩酸塩錯体［ＶＩＩａγ］：赤紫色、粘性小／塩化マンガン（ＩＩ）尿素塩酸塩錯体［ＶＩＩａδ］：淡桃色透明、粘性小／塩化ジスプロシウム（ＩＩＩ）尿素塩酸塩錯体［ＶＩＩａε］：淡白色透明、粘性小／塩化ネオジウム（ＩＩＩ）尿素塩酸塩錯体［ＶＩＩａζ］：淡青色透明、粘性小／塩化サマリウム（ＩＩＩ）尿素塩酸塩錯体［ＶＩＩａη］：淡白色透明、粘性小
【実施例１９】
【０１３７】  塩化鉄（ＩＩＩ）Ｎ，Ｎ´−ジメチル尿素塩酸塩錯体［ＶＩＩｂα］、塩化鉄（ＩＩ）Ｎ，Ｎ´−ジメチル尿素塩酸塩錯体［ＶＩＩｂβ］、塩化コバルト（ＩＩ）Ｎ，Ｎ´−ジメチル尿素塩酸塩錯体［ＶＩＩｂγ］、塩化マンガン（ＩＩ）Ｎ，Ｎ´−ジメチル尿素塩酸塩錯体［ＶＩＩｂδ］、塩化ジスプロシウム（ＩＩＩ）Ｎ，Ｎ´−ジメチル尿素塩酸塩錯体［ＶＩＩｂε］、塩化ネオジウム（ＩＩＩ）Ｎ，Ｎ´−ジメチル尿素塩酸塩錯体［ＶＩＩｂζ］、塩化サマリウム（ＩＩＩ）Ｎ，Ｎ´−ジメチル尿素塩酸塩錯体［ＶＩＩｂη］の合成【０１３８】
【化ＸＸＶＩＩＩ】
0005970670.tif 000053
【０１３９】Ｎ，Ｎ´−ジメチル尿素塩酸塩３２２ｍｇ（２．５９ｍｍｏｌ）を精製水１ｍｌに溶解し、これに塩化鉄（ＩＩＩ）水溶液１ｍｌ（水１ｍｌ中に塩化鉄（ＩＩＩ）を２．５９ｍｍｏｌ含む）又は、塩化鉄（ＩＩ）水溶液１ｍｌ（水１ｍｌ中に塩化鉄（ＩＩ）を２．５９ｍｍｏｌ含む）又は、塩化コバルト（ＩＩ）水溶液１ｍｌ（水１ｍｌ中に塩化コバルト（ＩＩ）を２．５９ｍｍｏｌ含む）又は、塩化マンガン（ＩＩ）水溶液１ｍｌ（水１ｍｌ中に塩化マンガン（ＩＩ）を２．５９ｍｍｏｌ含む）又は塩化ジスプロシウム（ＩＩＩ）水溶液１ｍｌ（水１ｍｌ中に塩化ジスプロシウム（ＩＩＩ）を２．５９ｍｍｏｌ含む）又は、塩化ネオジウム（ＩＩＩ）水溶液１ｍｌ（水１ｍｌ中に塩化ネオジウム（ＩＩＩ）を２．５９ｍｍｏｌ含む）又は、塩化サマリウム（ＩＩＩ）水溶液１ｍｌ（水１ｍｌ中に塩化サマリウム（ＩＩＩ）を２．５９ｍｍｏｌ含む）をそれぞれ加えて溶解し、５分間撹拌し、静置した。
次に、それぞれの溶液について、ネオジウム磁石を用いて磁化の確認を行った。（ネオジウム磁石は、円柱形［直径１０ｍｍ，長さ２０ｍｍ、表面磁束密度：５６００ガウス、吸着力（ｋｇ）参考値：４．４を用いた。）それぞれの溶液がネオジウム磁石に強く引き寄せられることを確認した。
ここで、溶液が２層に分離する場合は、磁化した層を分取した。
次に、それぞれの溶液に、アセトン１０ｍｌを加えて希釈し、無水硫酸マグネシウムを加えて、３０分間乾燥した（水分除去は、凍結乾燥でも可能。）。無水硫酸マグネシウムをろ去した後、ろ液を減圧留去すると、ほぼ定量的に、塩化鉄（ＩＩＩ）Ｎ，Ｎ´−ジメチル尿素塩酸塩錯体［ＶＩＩｂα］，塩化鉄（ＩＩ）Ｎ，Ｎ´−ジメチル尿素塩酸塩錯体［ＶＩＩｂβ］，塩化コバルト（ＩＩ）Ｎ，Ｎ´−ジメチル尿素塩酸塩錯体［ＶＩＩｂγ］，塩化マンガン（ＩＩ）Ｎ，Ｎ´−ジメチル尿素塩酸塩錯体［ＶＩＩｂδ］，塩化ジスプロシウム（ＩＩＩ）Ｎ，Ｎ´−ジメチル尿素塩酸塩錯体［ＶＩＩｂε］，塩化ネオジウム（ＩＩＩ）Ｎ，Ｎ´−ジメチル尿素塩酸塩錯体［ＶＩＩｂζ］，塩化サマリウム（ＩＩＩ）Ｎ，Ｎ´−ジメチル尿素塩酸塩錯体［ＶＩＩｂη］をそれぞれ得ることができた。【０１４０】  これらの磁性流体の性状について、以下に示す。
塩化鉄（ＩＩＩ）Ｎ，Ｎ´−ジメチル尿素塩酸塩錯体［ＶＩＩｂα］：赤褐色、粘性小／塩化鉄（ＩＩ）Ｎ，Ｎ´−ジメチル尿素塩酸塩錯体［ＶＩＩｂβ］：淡緑色、粘性小／塩化コバルト（ＩＩ）Ｎ，Ｎ´−ジメチル尿素塩酸塩錯体［ＶＩＩｂγ］：赤紫色、粘性小／塩化マンガン（ＩＩ）Ｎ，Ｎ´−ジメチル尿素塩酸塩錯体［ＶＩＩｂδ］：淡桃色透明、粘性小／塩化ジスプロシウム（ＩＩＩ）Ｎ，Ｎ´−ジメチル尿素塩酸塩錯体［ＶＩＩｂε］：淡白色透明、粘性小／塩化ネオジウム（ＩＩＩ）Ｎ，Ｎ´−ジメチル尿素塩酸塩錯体［ＶＩＩｂζ］：淡青色透明、粘性小／塩化サマリウム（ＩＩＩ）Ｎ，Ｎ´−ジメチル尿素塩酸塩錯体［ＶＩＩｂη］：淡白色透明、粘性小【０１４１】  強磁性有機磁性流体［Ｉ］〜［ＶＩＩ］について、磁性の強さの評価試験を行った。
【実施例２０】
【０１４２】磁性の評価試験（１）
ガラス製サンプル管（１０ｍｌ）に検体（磁性流体）１ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）をサンプル管の側面から当て、磁石に引き寄せられた状態を比較した。標品に塩化鉄（ＩＩＩ）水溶液（塩化鉄（ＩＩＩ）２．５９ｍｍｏｌの１ｍｌ水溶液）、塩化鉄（ＩＩ）水溶液（塩化鉄（ＩＩ）２．５９ｍｍｏｌの１ｍｌ水溶液）、塩化コバルト（ＩＩ）水溶液（塩化コバルト（ＩＩ）２．５９ｍｍｏｌの１ｍｌ水溶液）、塩化マンガン（ＩＩ）水溶液（塩化マンガン（ＩＩ）２．５９ｍｍｏｌの１ｍｌ水溶液）、塩化ジスプロシウム（ＩＩＩ）水溶液（塩化ジスプロシウム（ＩＩＩ）２．５９ｍｍｏｌの１ｍｌ水溶液）、塩化ネオジウム（ＩＩＩ）水溶液（塩化ネオジウム（ＩＩＩ）２．５９ｍｍｏｌの１ｍｌ水溶液）、塩化サマリウム（ＩＩＩ）（塩化サマリウム（ＩＩＩ）２．５９ｍｍｏｌの１ｍｌ水溶液）を用いて、検体との比較を行った。【０１４３】  実施例１〜１９の合成したすべての有機磁性流体は、対応するそれぞれの標品よりも格段に強く磁石に引き寄せられた。有機磁性流体全体として、塩化鉄（ＩＩＩ）錯体、塩化鉄（ＩＩ）錯体、塩化コバルト（ＩＩ）錯体、塩化マンガン（ＩＩ）錯体、塩化ジスプロシウム（ＩＩＩ）錯体は、極めて強く磁石に引き寄せられる傾向が見られた。また、塩化ネオジウム（ＩＩＩ）錯体は、これらと比較して、磁石に引き寄せられる割合が小さかった。更に、塩化サマリウム（ＩＩＩ）錯体は、塩化ネオジウム（ＩＩＩ）錯体よりも、磁石に引き寄せられる割合が小さかった。標品と比較して、格段に強く磁石に引き寄せられた有機磁性流体を図１〜図７に示す。
尚、既に報告されている１−ブチル−３−メチルイミダゾリウムテトラクロロフェラート（２．５９ｍｍｏｌ）および１−ブチル−３−メチルイミダゾリウムテトラクロロジスプロサート（２．５９ｍｍｏｌ）は、標品の塩化鉄（ＩＩＩ）水溶液（塩化鉄（ＩＩＩ）２．５９ｍｍｏｌの１ｍｌ水溶液）および塩化ジスプロシウム（ＩＩＩ）水溶液（塩化ジスプロシウム（ＩＩＩ）２．５９ｍｍｏｌの１ｍｌ水溶液）に比べて、磁石に引き寄せられる割合が小さかった。
【実施例２１】
【０１４４】  磁性の評価試験（２）
ガラス製サンプル管（１０ｍｌ）に有機磁性流体１ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）をサンプル管の側面から当て、６０度傾けた状態に固定した。ここで重力に逆らって磁石に引き寄せられることを確認し、そのときの検体（磁性流体）の状態を図８〜１４にまとめた。（実験は、図１〜７に示した結果を考慮し、比較的強く磁石に引き寄せられたものについて、実験を行った。）【０１４５】  一方、標品の塩化鉄（ＩＩＩ）水溶液（塩化鉄（ＩＩＩ）２．５９ｍｍｏｌの１ｍｌ水溶液）、塩化鉄（ＩＩ）水溶液（塩化鉄（ＩＩ）２．５９ｍｍｏｌの１ｍｌ水溶液）、塩化コバルト（ＩＩ）水溶液（塩化コバルト（ＩＩ）２．５９ｍｍｏｌの１ｍｌ水溶液）、塩化マンガン（ＩＩ）水溶液（塩化マンガン（ＩＩ）２．５９ｍｍｏｌの１ｍｌ水溶液）、塩化ジスプロシウム（ＩＩＩ）水溶液（塩化ジスプロシウム（ＩＩＩ）２．５９ｍｍｏｌの１ｍｌ水溶液）、塩化ネオジウム（ＩＩＩ）水溶液（塩化ネオジウム（ＩＩＩ）２．５９ｍｍｏｌの１ｍｌ水溶液）、塩化サマリウム（ＩＩＩ）（塩化サマリウム（ＩＩＩ）２．５９ｍｍｏｌの１ｍｌ水溶液）についても同様の実験を行ったが、これらの標品は、いずれも、重力に逆らって磁石に引き寄せられなかった。
ここに示した有機磁性流体は、量に差があれ、すべて重力に逆らって磁石に着いた。このことは、磁性の強さを証明するものであり、極めて興味ある事実である。特に、［ＩＩＩｃε］、［ＩＶａδ］、［ＩＶａε］、［Ｖａε］、［Ｖｂε］、［ＶＩＩａδ］、［ＶＩＩａε］、［ＶＩＩｂδ］、［ＶＩＩｂε］は、１００％が磁石に着くという優れた強磁性を示した。また、［ＩＩＩａε］、［ＩＩＩｃα］、［ＶＩｃδ］は、約８０％〜９０％が磁石に着くという強磁性を示した。
【実施例２２】
【０１４６】  磁性の評価試験（３）
広口プラスチック容器（２０ｍｌ）に検体（磁性流体）５ｍｌを入れ、ネオジウム磁石（ネオジウム磁石は、円柱形［直径１０ｍｍ，長さ２０ｍｍ、表面磁束密度：５６００ガウス、吸着力（ｋｇ）参考値：４．４）を液面から２ｍｍの位置に固定し、検体（磁性流体）が自ら磁石に引き寄せられ、重力に逆らって、磁石に着くことを確認した。このとき、検体（磁性流体）が磁石に着いた量を測定し、その量を図２３にまとめた。尚、磁石への単純な付着を防ぐため、初めから液面には直接、接触させないことを徹底した。
本試験に用いた検体（磁性流体）は、図１〜２２の結果を考慮して選択した。
尚、標品の塩化鉄（ＩＩＩ）水溶液（塩化鉄（ＩＩＩ）２．５９ｍｍｏｌ／ｍｌ水溶液５ｍｌ）、塩化鉄（ＩＩ）水溶液（塩化鉄（ＩＩ）２．５９ｍｍｏｌ／ｍｌ水溶液５ｍｌ）、塩化コバルト（ＩＩ）水溶液（塩化コバルト（ＩＩ）２．５９ｍｍｏｌ／ｍｌ水溶液５ｍｌ）、塩化マンガン（ＩＩ）水溶液（塩化マンガン（ＩＩ）２．５９ｍｍｏｌ／ｍｌ水溶液５ｍｌ）、塩化ジスプロシウム（ＩＩＩ）水溶液（塩化ジスプロシウム（ＩＩＩ）２．５９ｍｍｏｌ／ｍｌ水溶液５ｍｌ）、塩化ネオジウム（ＩＩＩ）水溶液（塩化ネオジウム（ＩＩＩ）２．５９ｍｍｏｌ／ｍｌ水溶液５ｍｌ）、塩化サマリウム（ＩＩＩ）（塩化サマリウム（ＩＩＩ）２．５９ｍｍｏｌ／ｍｌ水溶液５ｍｌ）についても同様の実験を行ったが、これらの標品は、いずれも、重力に逆らって磁石に引き寄せられなかった。【０１４７】  ここに、操作概要について説明すると、図１５−１に示すとおりである。
ここに示した磁性流体のすべてが、液面に接することなく磁石を近付けると、重力に逆らって、自ら磁石に引き寄せられ磁石に着いた。この事実は、極めて興味深い驚くべき結果である（図１５−２−１〜図１５−２−３）。
特に、［Ｉａε］、［ＩＩａε］、［ＩＶａε］、［ＶＩＩａδ］、［ＶＩＩａε］は、より多くの量が磁石に着いた。図１５に示した実験結果が、評価試験（１）の結果と比較して必ずしもよく相関していない例については、粘度、密度、磁性の強さなどの因子が、それぞれ異なっていることが原因と考えられる。
【実施例２３】
【０１４８】  磁性の評価試験（４）
各種の有機磁性流体をろ紙（５ｍｍ×２０ｍｍ）に染み込ませ、余分な磁性流体を除去し２４時間、常温で静置して検体を作成した。
この検体（有機磁性流体を染み込ませたろ紙）について、ネオジウム磁石（円柱形［直径１０ｍｍ，長さ２０ｍｍ］、表面磁束密度：５６００ガウス、吸着力（ｋｇ）参考値：４．４）を用いた磁性の評価試験を行った。【０１４９】  図１６に示すように、検体をシャーレの中央に置き、磁石を近付けていくと、磁石から１ｍｍ〜３ｍｍ離れた位置から検体が飛び付き、そのまま保持された。
尚、本評価試験は、次の有機磁性流体について行い、すべて検体が磁石に飛び付き、保持された。
0005970670.tif 000054
【実施例２４】
【０１５０】  磁性の評価試験（５）
図１７に示すように、本発明の有機磁性流体［ＩＩａα］、［Ｖａα］、［ＶＩｃα］について、透磁率の測定を行い、その磁性の強度をステンレス、金属アルミニウム、塩化ニッケル（ＩＩ）と比較した。【０１５１】  尚、測定の装置および条件等を以下に示す。
測定装置：［振動試料型磁力計（ＶＳＭ）  型式／ＶＳＭ−３５］
測定条件：［最大磁界：１０００（Ｏｅ）］
透磁率の算出：初磁化曲線１００（Ｏｅ）の値を使用］
使用サンプル重量：６５ｍｇ
試料調整：［プラスチック容器に試料を入れて測定］【０１５２】  本発明の有機磁性流体［ＩＩａα］、［Ｖａα］、［ＶＩｃα］は、ステンレスの凡そ５〜７％の透磁率、金属アルミニウムの２４〜３６倍の透磁率、塩化ニッケル（ＩＩ）の１２〜１８倍の透磁率を示し、有機化合物の磁性流体としては極めて強い磁性を有することが分かった。
その中で、［ＶＩｃα］の透磁率が、最も大きな値を示したことが特徴的である。
【実施例２５】
【０１５３】  軟組織中の誘導実験（１）
有機磁性流体［Ｉａα］（原体）より、有機磁性流体［Ｉａα］水溶液２．３ｍｌ（２．３ｍｌ中、ポリ−Ｌ−リジン塩酸塩塩化鉄（ＩＩＩ）錯体をモノマー単位で２．５９ｍｍｏｌを含む）を調整し、これを用いて寒天中をネオジウム磁石により誘導することを試みた。
［実験操作］
１．有機磁性流体［Ｉａα］水溶液の調整
有機磁性流体［Ｉａα］（原体）２．５９ｍｍｏｌ（モノマー単位）に精製水を加えて溶解し全量を２．３ｍｌとした。
２．１％寒天の調整
寒天１ｇを熱湯１００ｍｌに撹拌しながら溶解し、室温に戻るまで静置し、さらに１時間静置した。寒天が固まっていることを確認し、１ｃｍ角のサイコロ状にカットした。
３．本試験として、図ＩＶのようにシャーレの中央に１ｃｍ角の寒天を置き、その周りを有機磁性流体［Ｉａα］水溶液２．３ｍｌで満たした状態にする。そして、寒天上部に接する程度にネオジウム磁石を吊り下げ、誘導実験を開始する。尚、空試験として、シャーレの中央に１ｃｍ角の寒天を置き、その周りを有機磁性流体［Ｉａα］水溶液２．３ｍｌで満たした状態での変化を観察する。
［ネオジウム磁石（円柱形［直径１０ｍｍ，長さ２０ｍｍ］、表面磁束密度：５６００ガウス、吸着力（ｋｇ）参考値：４．４）］【０１５４】  ［実験結果］
図１８に示したように、本試験において、ネオジウム磁石により有機磁性流体［Ｉａα］は、５〜１０分で寒天中を磁石の方向に誘導されることが判明した。尚、空試験において、３０分経過しても寒天中には有機磁性流体［Ｉａα］は移動しなかったので、寒天による有機磁性流体の単純な吸収はないことが確認された。また、他の有機磁性流体についても、同様の実験を行ったが、［Ｉａα］の場合とほぼ同一の実験結果が得られ、ネオジウム磁石により寒天中を磁石の方向に誘導されることが確認された。
【実施例２６】
【０１５５】  軟組織中の誘導実験（２）
有機磁性流体［Ｉａα］（原体）より、有機磁性流体［Ｉａα］水溶液０．２ｍｌ（０．２ｍｌ中、ポリ−Ｌ−リジン塩酸塩塩化鉄（ＩＩＩ）錯体をモノマー単位で０．２２５ｍｏｌを含む）を調整し、これを用いてラード中をネオジウム磁石により誘導することを試みた。
［実験操作］
１．有機磁性流体［Ｉａα］水溶液の調整
有機磁性流体［Ｉａα］（原体）０．２２５ｍｍｏｌ（モノマー単位）に精製水を加えて溶解し全量を０．２ｍｌとした。
２．使用するラードに関して
雪印社製純正ラード（豚脂）を使用。常温でペースト状。
３．本試験として、図Ｖのようにガラス管の下部に有機磁性流体［Ｉａα］水溶液０．２ｍｌを入れ、その液面を乱さないように静かに、ラードを１．７ｃｍの高さまで層積する（ラードは凡そ１０ｇ使用）。ラードの表面に接する程度にネオジウム磁石を吊り下げ、誘導実験を開始する。尚、空試験として、ガラス管の下部に有機磁性流体［Ｉａα］水溶液０．２ｍｌを入れ、同様にラードを１．７ｃｍの高さまで層積したものを準備し、その状態での変化を観察する。
［ネオジウム磁石（円柱形［直径１０ｍｍ，長さ２０ｍｍ］、表面磁束密度：５６００ガウス、吸着力（ｋｇ）参考値：４．４）］【０１５６】  ［実験結果］
図１９に示すように、本試験において、有機磁性流体［Ｉａα］は、実験開始１時間後くらいから、ゆっくりと磁石の方向に誘導され、２５時間後に有機磁性流体全体が完全に磁石に着き誘導されたことが判明した。空試験を行ったところ、２５時間を経過しても変化が起こらないことから、有機磁性流体のラードへ単純な拡散および移動はないことが分かった。また、他の有機磁性流体についても、同様の実験を行ったが、［Ｉａα］の場合とほぼ同一の実験結果が得られ、ネオジウム磁石によりラード中を磁石の方向に誘導されることが確認された。
【実施例２７】
【０１５７】    導電率の測定実験
本発明の強磁性有機磁性流体は、電気を通すイオン液体の性質も有していることから、導電率の測定を行ったところ、すべての強磁性有機磁性流体について、高い導電率が観測された。特に、有機磁性流体［ＩＩａα］、［ＩＩＩａα］、［Ｖａα］、［ＶＩｃα］、［ＶＩＩａα］について、次のような興味ある測定結果を得た（図２０）。
これまでのイオン液体の導電率は、０．０１〜１０ｍＳ／ｃｍの範囲であるが、これと比較して本発明の有機磁性流体は、これまでの導電率の最高値を遥かに越え、１７〜５４ｍＳ／ｃｍという格段に高い導電性を示した。
また、参照データに示すように、イオン液体の中でも導電率が極めて高いことが知られている１，３−ジアリルイミダゾリウムテトラフルオロボレートと比較しても、本発明の有機磁性流体は７〜２３倍もの導電性を有しており、導電性材料としての有用性が判明した。【０１５８】  最後に、本発明の強磁性有機磁性流体の中から［Ｖａα］、［ＶＩｃα］および［ＶＩＩａα］について、ＦＴ−ＩＲスペクトルの測定を行った。その結果、スペクトルデータより、それぞれの化学構造式中の各種官能基の強い吸収を確認することができた。その結果を以下に示す。
［測定装置：ＰｅｒｋｉｎＥｌｍｅｒ  Ｓｐｅｃｔｒｕｍ１００  ＦＴ−ＩＲ、試料調整：液膜法（ＫＢｒ板）、測定範囲：  ４００〜４０００ｃｍ−１］
１．［Ｖａα］のＦＴ−ＩＲスペクトルデータ
３３９８ｃｍ−１（Ｏ−Ｈ  伸縮振動）、３３３９ｃｍ−１（Ｎ−Ｈ  伸縮振動）、２９２８ｃｍ−１および２８６０ｃｍ−１（Ｃ−Ｈ  伸縮振動）
２．［ＶＩｃα］のＦＴ−ＩＲスペクトルデータ
３３９４ｃｍ−１（Ｎ−Ｈ  伸縮振動）、２９８７ｃｍ−１および２８６５ｃｍ−１（Ｃ−Ｈ  伸縮振動）
３．［ＶＩＩａα］のＦＴ−ＩＲスペクトルデータ
３４３０ｃｍ−１および３３４５ｃｍ−１（Ｎ−Ｈ  伸縮振動）、１６７１ｃｍ−１（Ｃ＝Ｏ  伸縮振動）
【工業上の利用可能性】
【０１５９】  本発明は、磁性を有する金属塩に各種の反磁性有機化合物を配位結合およびイオン結合で結合させることで、元の磁性を有する金属塩よりも著しく強い磁性を発現させることが可能である。従来のイオン性磁性流体に比べて格段に強い磁性を提供することができる。その磁性の強さは、（１）重力に逆らってまで磁石（ネオジウム磁石）に着くという実験結果および（２）透磁率がステンレスの５〜７％、金属アルミニウムの２４〜３６倍、塩化ニッケル（ＩＩ）の１２〜１８倍であることから証明される。
また、本発明の強磁性有機磁性流体［Ｉ］〜［ＶＩＩ］の中で、磁性金属塩に塩化鉄（ＩＩ）、塩化マンガン（ＩＩ）、塩化ジスプロシウム（ＩＩＩ）、塩化ネオジウム（ＩＩＩ）および塩化サマリウム（ＩＩＩ）を用いたものは、近年より必要性が高い可視光の透過性に優れた磁性流体である。一方、本発明の強磁性有機磁性流体［Ｉ］〜［ＶＩＩ］は、これまでよりも磁性を有する金属塩の種類が豊富であり、さらに、これに結合させる有機化合物の種類も豊富であることから、目的に応じて有用な強磁性有機磁性流体をつくり分けることができる。
応用面では、ろ紙などの基材に染み込ませても、容易に磁石に着くことから、種々の基材に塗布又は浸潤させることで利用範囲を拡大することができる。また、寒天やラードなどの難組織中を磁石により誘導することができたので、医療や生化学分野への利用が期待できる。さらに、本発明の強磁性有機磁性流体は、イオン液体の性質も有しており、その導電率は１７〜５４ｍＳ／ｃｍという格段に高い値を示した。これまでのイオン液体の導電率は、０．０１〜１０ｍＳ／ｃｍの範囲と低く、また、イオン液体の中でも導電率が極めて高いことが知られている１，３−ジアリルイミダゾリウムテトラフルオロボレート（２．４ｍＳ／ｃｍ）と比較しても、本発明の強磁性有機磁性流体は７〜２３倍もの導電性を有しており、導電性材料としての有用性が期待される。
本発明の強磁性有機磁性流体［Ｉ］〜［ＶＩＩ］は、電子材料（磁性材料、導電性材料など）、医療（ドラッグデリバリーシステムなど）・医薬、有機合成（反応溶媒、抽出溶媒、不斉合成試薬、光学分割剤など）、生化学分野などに広く利用することができる。
【図１−１】
0005970670.tif 000062
【図１−２】
0005970670.tif 000063
【図２−１】
0005970670.tif 000064
【図２−２】
0005970670.tif 000065
【図３−１】
0005970670.tif 000066
【図３−２】
0005970670.tif 000067
【図４−１】
0005970670.tif 000068
【図４−２】
0005970670.tif 000069
【図５−１】
0005970670.tif 000070
【図５−２】
0005970670.tif 000071
【図６】
0005970670.tif 000072
【図７】
0005970670.tif 000073
【図８】
0005970670.tif 000074
【図９】
0005970670.tif 000075
【図１０−１】
0005970670.tif 000076
【図１０−２】
0005970670.tif 000077
【図１１】
0005970670.tif 000078
【図１２】
0005970670.tif 000079
【図１３−１】
0005970670.tif 000080
【図１３−２】
0005970670.tif 000081
【図１４】
0005970670.tif 000082
【図１５−１】
0005970670.tif 000083
【図１５−２−１】
0005970670.tif 000084
【図１５−２−２】
0005970670.tif 000085
【図１６】
0005970670.tif 000086
【図１７】
0005970670.tif 000087
【図１８】
0005970670.tif 000088
【図１９】
0005970670.tif 000089
【図２０】
0005970670.tif 000090